【事件の表示】
　特許第２８８２５７７号「マトリックス液晶表示体」の請求項１ないし４、６ないし１３、１６、１７、２０、２１に係る特許に対する特許異議の申立てについて、次のとおり決定する。
【結　論】
　訂正を認める。
　特許第２８８２５７７号の請求項１ないし３、５ないし１２、１５ないし１６、１９ないし２０に係る特許を維持する。
【理　由】
Ｉ．手続の経緯
　本件特許第２８８２５７７号は、平成１年１０月１７日（パリ条約による優先権主張：１９８８年１０月２０日、ドイツ：１９８９年３月１５日、ドイツ：１９８９年７月１３日、ドイツ）に国際出願された特願平１−５１１１５５号の分割出願として平成９年７月２日に出願されたものであって、平成１１年２月５日にその発明について特許の設定登録がなされた。
　本件特許公報は平成１１年４月１２日に発行され、その特許に対して、大日本インキ化学工業株式会社より特許異議の申立てがあり、取消理由通知がなされ、その指定期間内である平成１２年９月２８日付けで訂正請求がなされ、さらに、訂正拒絶理由通知を兼ねた取消理由通知がなされ、その指定期間内である平成１４年３月１５日付けで訂正請求がなされたものである。
　
II．訂正の適否
１．訂正事項
  平成１４年３月１５日付け訂正請求は、本件特許明細書を訂正請求書に添付した訂正明細書のとおりに訂正しようとするものであって、その訂正の内容は次のとおりである。
　
〔訂正事項ａ〕
　特許請求の範囲請求項１、明細書段落【０００１】、及び明細書段落【００１０】における、
「−セル内の、正の誘電異方性および２０℃において
【化１】
の抵抗値を有するネマチック液晶混合物、を有するマトリックス液晶表示体であって、上記液晶混合物が下記の成分；ａ）＋１．５より大きい誘電異方性を有する一種または二種以上の化合物及び式ＩＩａ１〜ＩＩｆ３（式ＩＩａ１〜ＩＩｆ３及び該式中の符号の説明については訂正なし）で示される化合物よりなる群から選ばれる化合物の一種または二種以上を含有し、そのうちの少なくとも一種は、ＸがＦである前記式ＩＩａ１〜ＩＩｆ３で示される化合物である、液晶成分Ｂ、少なくとも１０重量％、を基材とし、かつまた、このネマティック液晶混合物は、少なくとも−２０℃〜＋７０℃のネマティック相範囲、２０℃で３０ｍＰａ．ｓの最大粘度および
【数１】
の平均誘電率を有することを特徴とするマトリックス液晶表示体。」
との記載を、
「−セル内の、正の誘電異方性を有し、２０℃において
【化１】
の抵抗値を有するネマティック液晶混合物を有するマトリックス液晶表示体であって、このネマティック液晶混合物は、少なくとも−２０℃〜＋７０℃のネマティック相範囲をもち、２０℃における粘度が３０ｍＰａ．ｓ以下であり、平均誘電率が
【数１】
であって、そしてこのネマチック液晶混合物は、＋１．５より大きい誘電異方性を有する一種または二種以上の化合物からなる成分Ｂを基材として含有し、この成分Ｂは、式ＩＩａ１〜ＩＩｆ３（式ＩＩａ１〜ＩＩｆ３及び該式中の符号の説明については訂正なし）で示される化合物よりなる群から選ばれる化合物の一種または二種以上を含有し、成分Ｂの少なくとも一種は、ＸがＦである前記式ＩＩａ１〜ＩＩｆ３で示される化合物であり、成分Ｂはこのネマチック液晶混合物の少なくとも１０重量％であり、成分Ｂ中のニトリルを含有しないフッ素化合物の量が、成分Ｂ全体の８０％より大きく、かつ、前記式ＩＩａ１〜ＩＩｆ３で表わされる化合物の前記成分Ｂ中の量が８０％より大きいことを特徴とする、前記マトリックス液晶表示体。」
　
〔訂正事項ｂ〕
　請求項２を削除し、「請求項３」ないし「請求項２１」の番号をそれぞれ一つずつ繰り上げて「請求項２」ないし「請求項２０」と訂正する。また請求項３における「請求項１又は２」との記載を、「請求項１」と訂正するとともに、請求項４ないし請求項２１において引用されている請求項３ないし請求項２０の番号をそれぞれを一つずつ繰り上げて訂正する。
　
〔訂正事項ｃ〕
　請求項９（訂正後の請求項８）における、
「式ＩＩａ〜ＩＩｆ」との記載を、               
「式ＩＩａ１〜ＩＩｆ３以外の式ＩＩａ〜ＩＩｆ（式中Ｒは請求項１に記載の意味を有し、環Ａ１、Ａ２およびＡ３は、それぞれ相互に独立して１，４−フェニレン、２−または３−フルオロ−１，４−フェニレン、２，３−ジフルオロ−１，４−フェニレン、トランス−１，４−シクロヘキシレンまたは１，４−シクロヘキセニレンである）」と訂正する。
　
〔訂正事項ｄ〕
　請求項９（訂正後の請求項８）における、
「−ＯＣ２Ｆ５である化合物を含有しており、」との記載を、
「−ＯＣ２Ｆ５である化合物をさらに含有しており、」と訂正する。
　
〔訂正事項ｅ〕
　請求項９（訂正後の請求項８）、及び明細書段落【００２５】における、
「Ｘがシアノである化合物および」との記載を、
「Ｘがシアノである化合物および／または」と訂正する。
　
〔訂正事項ｆ〕
　請求項１２〜１４（訂正後の請求項１１〜１３）及び請求項１６〜１９（訂正後の請求項１５〜１８）、明細書段落【００３３】、【００３６】、【００３８】、及び【００４０】における、
「請求項１」との記載を、
「請求項５」と訂正する。
　
〔訂正事項ｇ〕
　請求項１１、１２（訂正後の請求項１０、１１）及び請求項１４〜１９（訂正後の請求項１３〜１８）における、
「いずれか一項に記載の」または「少なくとも一項に記載の」との記載を、
「いずれかに記載の」と訂正する
　
〔訂正事項ｈ〕
　明細書段落【００４９】における、
「Ｅ−エチル−４’−（トランス−４−ペンチルシクロヘキシル）−ビフェニル」との記載を、            
「４−エチル−４’−（トランス−４−ペンチルシクロヘキシル）−ビフェニル」と訂正する。
　
〔訂正事項ｉ〕
　明細書段落【００７４】における、
「ｐ−［トランス−４−（トランス−４−プロピルシクロヘキシル］−トリフルオロメトキシベンゼン」との記載を、               
「ｐ−［トランス−４−（トランス−４−プロピルシクロヘキシル）−シクロヘキシル］−トリフルオロメトキシベンゼン」と訂正する。
　
〔訂正事項ｊ〕
　明細書段落【００４９】、【００５０】、【００５３】、【００５４】、【００５５】、【００５６】、【００５７】、【００５９】、【００６０】、【００６１】、【０１００】、及び【０１０１】における、
「例１」、「例２」、「例５」、「例６」、「例７」、「例８」、「例９」、「例１１」、「例１２」、「例１３」、「例６２」、「例６３」、「例６５」、及び「例６６」との記載を、それぞれ、
「例１（参考例）」、「例２（参考例）」、「例５（参考例）」、「例６（参考例）」、「例７（参考例）」、「例８（参考例）」、「例９（参考例）」、「例１１（参考例）」、「例１２（参考例）」、「例１３（参考例）」、「例６２（参考例）」、「例６３（参考例）」、「例６５（参考例）」、及び「例６６（参考例）」と訂正する。
　
２．訂正の目的の適否、新規事項追加の有無、及び特許請求の範囲の実質上の拡張又は変更の存否
　訂正事項ａは、訂正前の請求項１、明細書段落【０００１】、及び明細書段落【００１０】において、「ネマチック液晶混合物」が「＋１．５より大きい誘電異方性を有する一種または二種以上の化合物からなる成分Ｂを基材として含有」すること、及び「成分Ｂはこのネマチック液晶混合物の少なくとも１０重量％」であることを明確にし、また、「成分Ｂ中のニトリルを含有しないフッ素化合物の量が、成分Ｂの８０％より大きく、かつ、前記式ＩＩａ１からＩＩｆ３で表わされる化合物の前記成分Ｂ中の量が８０％より大きい」ことを特定するもので、明りょうでない記載の釈明及び特許請求の範囲の減縮を目的とするものである。また、これらの訂正は、訂正前の請求項１、明細書段落【００１２】、【００３０】、【００１５】、及び【０１０７】の記載により支持されており、いずれも願書に添付した明細書又は図面に記載された事項の範囲内の訂正であって、実質上特許請求の範囲を拡張し又は変更するものではない。
　 訂正事項ｂは、訂正前の請求項２を削除し、その他の請求項番号を順次繰り上げるとともに引用する請求項番号の整合をはかるもので、特許請求の範囲の減縮及び明りょうでない記載の釈明を目的とするものである。また、この訂正は、新規事項の追加に該当せず、実質上特許請求の範囲を拡張し又は変更するものではない。
  訂正事項ｃ〜ｅは、訂正前の請求項９において、成分Ｂのうち式ＩＩａ１〜ＩＩｆ３で示される化合物以外のものを明確にするもので、明りょうでない記載の釈明を目的とするものである。また、これらの訂正は、訂正前の請求項１、明細書段落【００２３】、【００２４】、及び【００２５】の記載により支持されており、いずれも願書に添付した明細書又は図面に記載された事項の範囲内の訂正であって、実質上特許請求の範囲を拡張し又は変更するものではない。
　訂正事項ｆは、訂正前の請求項１２〜１４、及び１６〜１９において、式中の符号の説明で引用されている「請求項１」を、実際に符号の説明が記載されている「請求項５」に訂正するもので、明りょうでない記載の釈明を目的とするものである。また、この訂正は、新規事項の追加に該当せず、実質上特許請求の範囲を拡張し又は変更するものではない。
　訂正事項ｇは、引用する請求項を明確にするもので、明りょうでない記載の釈明を目的とするものである。また、この訂正は、新規事項の追加に該当せず、実質上特許請求の範囲を拡張し又は変更するものではない。
　訂正事項ｈ及びｉは、誤記の訂正を目的とするものであり、これらの訂正は、新規事項の追加に該当せず、実質上特許請求の範囲を拡張し又は変更するものではない。
　訂正事項ｊは、本願発明の実施例に該当しない例に「（参考例）」を付するもので、明りょうでない記載の釈明を目的とするものである。また、この訂正は、新規事項の追加に該当せず、実質上特許請求の範囲を拡張し又は変更するものではない。
　
３．独立特許要件の検討
（１）取消理由の概要
　当審において平成１２年３月１４日付けで通知した取消理由の趣旨は、訂正前の本件請求項１〜４、６〜１３、１６、１７、２０、２１に係る発明は、特許異議申立人が提出した甲第３号証（大日本インキ化学工業株式会社　
大西博之による平成１１年９月２０日付け実験成績証明書）の記載を参酌すると、その出願前に頒布されたことが明らかな下記の刊行物１ないし５に記載された発明に基づいて当業者が容易に発明をすることができたものであるから特許法第２９条第２項の規定により特許を受けることができないものであり（理由１）、また、本件出願は明細書の記載が不備であるため、特許法第３６条第３項、第４項及び第５項に規定する要件を満たしておらず（理由２）、よって訂正前の本件請求項１〜４、６〜１３、１６、１７、２０、２１に係る特許はこれを取り消すべきものである、というものである。
　
　　　　　　　　　　　　　　　　　記
　刊行物１　特開昭６３−６１０８３号公報
　　　　　　（特許異議申立人の提出した甲第１号証）
　刊行物２　特開昭６３−３０８６号公報
　　　　　　（特許異議申立人の提出した甲第２号証）
　刊行物３　「液晶　応用編」（株式会社培風館、昭和６０年７月２０日発　　　　　　行）、第１０４〜１０５頁
　　　　　　（特許異議申立人の提出した甲第４号証）
　刊行物４　ＪＡＰＡＮ　ＤＩＳＰＬＡＹ　’８６（ＰＲＯＣＥＥＤＩＮＧ　　　　　　Ｓ　ＯＦ　ＴＨＥ　６ＴＨ　ＩＮＴＥＲＮＡＴＩＯＮＡＬ　Ｄ　　　　　　ＩＳＰＬＡＹ　ＲＥＳＥＲＣＨ　ＣＯＮＦＥＲＥＮＣＥ、１９　　　　　　８６年９月３０日〜１０月２日）、６２〜６３頁
　　　　　（特許異議申立人の提出した甲第６号証）
　刊行物５　第１３回液晶討論会講演予稿集（社団法人日本化学会、昭和６　　　　　　２年９月２５日発行）、２２６〜２２７頁
　　　　　（特許異議申立人の提出した甲第７号証）
　
　また、当審においてさらに平成１３年９月２５日付けで通知した訂正拒絶理由を兼ねた取消理由の趣旨は、平成１２年９月２８日付けの訂正請求により訂正された明細書はその記載に依然として不備があるため特許法第３６条第３項、第４項及び第５項に規定する要件を満たしておらず、当該訂正請求による訂正後の本件請求項１〜４、６〜１３、１６、１７、２０、２１に係る発明は独立して特許を受けることができるものではないことから当該訂正は認められず、よって本件請求項１〜４、６〜１３、１６、１７、２０、２１に係る特許は、先の取消理由（理由２）により取り消すべきものである、というものである。
　
（２）平成１４年３月１５日付け訂正請求による訂正後の本件発明
　平成１４年３月１５日付け訂正請求による訂正後の本件請求項１〜３、５〜１２、１５、１６、１９、２０（訂正前の本件請求項１〜４、６〜１３、１６、１７、２０、２１）に係る発明は以下のとおりである。
　
「【請求項１】−フレームと一緒になってセルを形成している、２枚の平面平行の支持板
−支持板上の個々の画素子をスイッチングするための集積非線型素子、および
−セル内の、正の誘電異方性を有し、２０℃において
【化１】
の抵抗値を有するネマティック液晶混合物を有するマトリックス液晶表示体であって、このネマチック液晶混合物は、少なくとも−２０℃〜＋７０℃のネマティック相範囲をもち、２０℃における粘度が３０ｍＰａ．ｓ以下であり、平均誘電率が
【数１】
であって、そしてこのネマチック液晶混合物は、＋１．５より大きい誘電異方性を有する一種または二種以上の化合物からなる成分Ｂを基材として含有し、この成分Ｂは、式ＩＩａ１〜ＩＩｆ３
【化２】
【化３】
〔式ＩＩａ１〜ＩＩｆ３において、Ｒはそれぞれ、９個までの炭素原子を有するｎ−アルキルまたはｎ−アルケニルである。ＹおよびＺは、相互に独立してそれぞれ、ＨまたはＦであり、Ｘは、Ｆ、Ｃｌ、−ＣＦ３−、−ＯＣＦ３または−ＯＣＨＦ２である。〕
で示される化合物よりなる群から選ばれる化合物の一種または二種以上を含有し、成分Ｂの少なくとも一種は、ＸがＦである前記式ＩＩａ１〜ＩＩｆ３で示される化合物であり、成分Ｂはこのネマチック液晶混合物の少なくとも１０重量％であり、成分Ｂ中のニトリルを含有しないフッ素化合物の量が、成分Ｂ全体の８０％より大きく、かつ、前記式ＩＩａ１〜ＩＩｆ３で表わされる化合物の前記成分Ｂ中の量が８０％より大きいことを特徴とする、前記マトリックス液晶表示体。
【請求項２】式ＩＩａ１〜ＩＩｆ３の化合物において、Ｙ及びＺのうちの少なくとも１つのＹがＦであり、他のＹ及びＺは独立してＨ又はＦであることを特徴とする、請求項１に記載の表示体。
【請求項３】式ＩＩａ１〜ＩＩｆ３の化合物において、Ｙ及びＺのうちの少なくともＸに隣接するＹがＦであり、他のＹ及びＺは独立してＨ又はＦであることを特徴とする、請求項１又は２に記載の表示体。
【請求項５】液晶混合物が、下記ｂ）及びｃ）で示される成分；
ｂ）一般式Ｉ
【化４】
  
（式中、Ｒ１およびＲ２は、それぞれ相互に独立して、９個までの炭素原子を有するｎ−アルキル、ω−フルオロアルキルまたはｎ−アルケニルであり、環Ａ１、Ａ２およびＡ３は、それぞれ相互に独立して、１，４−フェニレン、２−または３−フルオロ−１，４−フェニレン、トランス−１，４−シクロヘキシレンまたは１，４−シクロヘキセニレンであり、Ｚ１およびＺ２は、それぞれ相互に独立して、−ＣＨ２ＣＨ２−または単結合であり、そしてｍは０、１または２である〕
で示される、−１．５〜＋１．５の誘電異方性を有する化合物の一種または二種以上よりなる液晶成分Ａ、９０重量％までおよび
ｃ）−１．５より小さい誘電異方性を有する化合物の一種または二種以上よりなる液晶成分Ｃ、２０重量％まで、
のうち少なくとも１つの成分をさらに含有することを特徴とする、請求項１〜４のいずれかに記載のマトリックス液晶表示体。
【請求項６】成分Ｂが本質的にニトリルを含有しないフッ素化化合物からなり、該成分中の他の化合物の量が２０％以下であることを特徴とする、請求項１〜５のいずれかに記載の表示体。
【請求項７】成分Ｂが本質的にニトリルを含有しないフッ素化化合物からなり、該成分中の他の化合物の量が１０％以下であることを特徴とする、請求項１〜６のいずれかに記載の表示体。
【請求項８】成分Ｂが、式ＩＩａ１〜ＩＩｆ３以外の式ＩＩａ〜ＩＩｆ（式中Ｒは請求項１に記載の意味を有し、環Ａ１、Ａ２およびＡ３は、それぞれ相互に独立して、１，４−フェニレン、２−または３−フルオロ−１，４−フェニレン、２，３−ジフルオロ−１，４−フェニレン、トランス−１，４−シクロヘキシレンまたは１，４−シクロヘキセニレンである）
【化５】
において、Ｘがシアノである化合物および／または式ＩＩａ〜ＩＩｆおいて、Ｘが−ＮＣＳ、Ｆ、Ｃｌ、−ＣＦ３、−ＣＨＦ２、−ＯＣＦ３、−ＯＣＨＦ２、−ＯＣＦ２ＣＦ２Ｈまたは−ＯＣ２Ｆ５である化合物をさらに含有しており、そして成分Ｂ中のシアノ化合物の量が０〜５０重量％であることを特徴とする、請求項７に記載の表示体。
【請求項９】成分Ｂが、式ＩＩａ〜ＩＩｆにおいて、Ｘがシアノである化合物のいずれをも含有しないことを特徴とする、請求項８に記載の表示体。
【請求項１０】ＸがＦ、Ｃｌ、ＣＦ３、−ＯＣＦ３、−ＯＣＨＦ２または−ＣＨＦ２であることを特徴とする、請求項７〜９のいずれかに記載の表示体。
【請求項１１】成分Ａが、式ＩＩ１〜ＩＩ７
【化６】
（各式中、Ｒ１およびＲ２は、請求項５に記載の意味を有する）
よりなる群から選ばれる化合物の一種または二種以上を含有することを特徴とする、請求項５〜１０のいずれかに記載の表示体。
【請求項１２】成分Ａが、ＩＩ８〜ＩＩ２０：
【化７】
（各式中、Ｒ１およびＲ２は、請求項５に記載の意味を有し、そして式ＩＩ８〜ＩＩ１７中に存在する１，４−フェニレン基は、それぞれ相互に独立して、置換基として、１個または２個以上のフッ素を含有していてもよい）
よりなる群から選ばれる化合物の一種または二種以上をさらに含有することを特徴とする、請求項１１に記載の表示体。
【請求項１５】液晶混合物が、成分Ａ、成分Ｂおよび成分Ｃに加えて、ＩＩＩおよびＩＶ：
【化１０】
（各式中、Ｒ１およびＲ２は、請求項５に記載の意味を有する）
よりなる群から選ばれる化合物の一種または二種以上をさらに含有することを特徴とする、請求項５〜１４のいずれかに記載の表示体。
【請求項１６】液晶混合物が、成分Ａ、成分Ｂおよび成分Ｃに加えて、式
【化１１】
（式中、Ｒ１およびＲ２は、請求項５に記載の意味を有し、そしてＺ０は単結合、
【化１２】
で示される化合物の一種または二種以上をさらに含有することを特徴とする、請求項５〜１５のいずれかに記載の表示体。
【請求項１９】液晶混合物が末端シアノ基を有する化合物を含まないことを特徴とする、請求項１〜１５のいずれかに記載の表示体。
【請求項２０】請求項１〜１９のうちの一項に定義されている組成を有する液晶混合物。」
　
（３）刊行物等の記載
　刊行物１には、一般式（Ｉ）（式及び式中の符号の説明は省略）で表わされる少くとも１つの化合物を１０〜１００重量％含有する少くとも２つの成分からなるネマチック液晶組成物が記載されており（特許請求の範囲第１項参照）、該液晶組成物がＴＮ型液晶表示装置に用いられることが記載されている（公報第２頁左下欄下から４行〜下から３行参照）。また、発明の目的については、「本発明の目的は、広い温度範囲にわたってしきい値電圧の温度依存性を改良した液晶組成物を提供することにある。当然ながら本発明の液晶組成物には通常のネマチック液晶材料に要求される、液晶相温度範囲、粘度、誘電率異方性・・・、屈折率異方性・・・、しきい値電圧及び応答性などの諸特性をバランスよく保持していることが要求される。」と記載されている（公報第４頁左上欄５行〜１４行）。さらに、実施例１には、一般式（Ｉ）に属する３種の化合物
を等重量混合したネマチック液晶組成物（Ａ−Ｉ）（公報第７頁左上欄下から８行〜右上欄２行参照）、実施例２には、
からなる液晶組成物（公報第７頁右上欄３行〜左下欄８行参照）、実施例６には
成分〔Ａ〕として
　組成物（Ａ−１）　　　　　　　　　　　　５０部
成分〔Ｃ〕として
からなるネマチック液晶組成物（公報第８頁右下欄下から４行〜第９頁左上欄９行参照）が記載されており、２０℃における粘度（ｃＰ）がそれぞれ２７．８、１９．１、２０．６であることが記載されている（公報第１２頁別紙第１表参照）。
　
　刊行物２には、一般式（Ｉ）で表される１−（トランス−４−ｎ−アルキルシクロヘキシル）−２−（トランス−４−ｎ−アルキルシクロヘキシル）エタンまたは１−（トランス４−ｎ−アルキルシクロヘキシル）−２−（トランス−４−ｎ−アルコキシシクロヘキシル）エタンおよび、一般式（ＩＩ）で表される１−（トランス−４−ｎ−アルキルシクロヘキシル）−２−（トランス−４−ｎ−アルキルシクロヘキシルフェニル）エタンからなる群から選ばれる少なくとも一種の化合物を含むアクティブマトリクス型液晶表示素子が記載されており（特許請求の範囲第１項参照）、該液晶表示素子はスイッチング素子を組み込んだアクティブマトリクス型ＴＮ−ＦＥＭ用液晶表示装置であることが記載されている（公報第２頁左上欄４行〜７行参照）。また、発明の効果について、「本発明の液晶表示素子はスイッチング素子を有するアクティブマトリクス型において特に優れた特性を示す液晶組成物を用いており、閾値電圧付近での高速応答特性に優れており、その実用価値は非常に高い。」と記載されている（公報第６頁左下欄５行〜９行）。さらに、実施例１には、下記組成の液晶組成物（Ａ）
が、液晶温度範囲（Ｍ．Ｒ．）−２０〜７８℃、誘電率異方性（Δε）４．０、粘度（η）１９ｃＰの物性値を有することが記載されている（公報第３頁左下欄下から２行〜第４頁右上欄６行参照）。
　
  刊行物３には、アクティブマトリクス駆動方式に係る記述があり、「液晶デバイスの各画素にスイッチ要素と，必要に応じて信号蓄積要素を設け，それらを一体化した構成で液晶を駆動し，表示性能の向上を図るものであり，文字表示からグラフィック表示やテレビなどの画像表示の広い分野での応用に適している。」と記載されている（第１０４頁１行〜６行）。
　
　刊行物４には、ＴＦＴ液晶表示装置に係る記述があり、１フレーム周期後の電圧低下は最悪の場合、式　ΔＶｓｄ＝ＶＤ／２｛１−ｅｘｐ（−Ｔｆ／ερ）｝で与えられ、Ｔｆ＝１／５０、ε＝１０ε０としたとき、ΔＶｓｄ／（ＶＤ／２）＜０．１とするためには液晶組成物の抵抗値ρが、ρ＞２．１×１０１１Ω−ｃｍでなければならないことが記載されている（第６３頁右欄１２行〜１９行参照）。
　
　刊行物５には、ＳＴＮ及びＴＦＴ液晶に係る記述があり、アクティブマトリックスＴＮ液晶表示装置には、長期間安定した非常に高い抵抗値、高速応答時間を保証するための低い粘度と高いＫ１値を有する液晶が要求されることが記載されており（第２２６頁本文下から７行〜５行参照）、液晶化合物
及び
が例示されている（第２２７頁表ＩＩＩ、表ＩＶ参照）。
　
（４）対比・判断
ａ．特許法第２９条第２項について
（本件請求項１に係る発明）
　本件請求項１に係る発明（以下、「本件発明１」という）は広い動作範囲、短いスイッチング時間および低いしきい電圧と組合せて、非常に高い抵抗値を有するＭＬＣ表示体を提供することを目的とし、そのためにネマティック液晶混合物に含有される基材Ｂの物性とその含有量、及びその組成を特定しているものである（本件特許公報段落【０００８】、【０００９】参照）。
　一方、刊行物１の実施例１、実施例２、実施例６、及び刊行物２の実施例１には、本件発明１のマトリックス液晶表示体において用いられているネマチック液晶混合物に含有される上記基材Ｂに相当する液晶組成物が記載されており、本件発明１における式ＩＩｃ３に該当する液晶化合物も記載されているが（上記摘示事項参照）、刊行物１記載の発明は広い温度範囲にわたってしきい値電圧の温度依存性を改良した液晶組成物の提供をその主たる目的とするものであり、また、刊行物２記載の発明は、しきい値電圧付近での高速応答特性に優れたアクティブマトリックス型液晶表示素子を得ようとするものであって（上記刊行物１及び２のそれぞれの摘示事項参照）、液晶組成物の抵抗値に着目し、高い抵抗値を得るために液晶組成物の組成を検討しているものではない。加えて、刊行物１及び刊行物２には、液晶組成物中のニトリルを含有しないフッ素化合物の量範囲、及び、上記式ＩＩｃ３に該当する液晶化合物の量範囲を特定することについて何も記載がなく、示唆もなされていないことから、上記刊行物１及び２の記載からは、本件発明１における「成分Ｂ中のニトリルを含有しないフッ素化合物の量を成分Ｂ全体の８０重量％より大きく、かつ、前記式ＩＩａ１〜ＩＩｆ３で表される化合物の前記成分Ｂ中の量が８０％より大きい」という構成を導くことはできない。また、刊行物３にはアクティブマトリックス駆動方式に関する記載、刊行物４及び刊行物５には液晶組成物の抵抗値に係る記載があるが、具体的な液晶組成物については何も記載されていないことから、これらの記載を合わせて勘案しても、本件発明１の上記の構成を導くことはできない。
　したがって、上記刊行物１ないし５の記載からは、本件発明１において必須である「成分Ｂ中のニトリルを含有しないフッ素化合物の量を成分Ｂ全体の８０重量％より大きく、かつ、前記式ＩＩａ１〜ＩＩｆ３で表される化合物の前記成分Ｂ中の量が８０％より大きい」という構成を導き出すことができない以上、本件発明１のその他の構成について検討するまでもなく、本件発明１は上記刊行物１ないし５に記載された発明及び技術的事項に基づいて当業者が容易に発明をすることができたものとは認められない。
　そして、本件発明１は、特許請求の範囲請求項１に記載された構成を備えることにより、広い動作範囲、短いスイッチング時間および低いしきい電圧と組合せて、非常に高い抵抗値を有するＭＬＣ表示体を提供するという明細書記載効果を奏するものであると認められる。
　よって、本件発明１は、特許法第２９条第２項の規定により特許を受けることができない発明ではない。
　
（本件請求項２、３、５〜１２、１５、１６、１９、２０に係る発明）
　訂正後の本件請求項２、３、５〜１２、１５、１６、１９、２０に係る発明は、本件発明１の構成をその主たる構成として含むものである。そして訂正後の本件発明１は、上述したように上記刊行物１ないし５に記載された発明及び技術的事項に基づいて当業者が容易に発明をすることができたものとは認められないから、同様の理由により、訂正後の本件請求項２、３、５〜１２、１５、１６、１９、２０に係る発明もまた、上記刊行物１ないし５に記載された発明に基づいて当業者が容易に発明をすることができたものとは認められず、これらの発明は、特許法第２９条第２項の規定により特許を受けることができない発明ではない。
　
ｂ．特許法第３６条について
　訂正後の本件明細書においては、平成１２年３月１４日付け取消理由通知、及び平成１３年９月２５日付け訂正拒絶理由を兼ねた取消理由通知において指摘された明細書の記載不備はすべて解消されており、特許法第３６条第３項、第４項及び第５項に規定する要件を満たしているものであるから、訂正後の本件請求項１〜３、５〜１２、１５、１６、１９、２０に係る発明は、特許を受けることができない発明ではない。
　
４．むすび
　以上のとおりであるから、平成１４年３月１５日付け訂正請求による訂正は、平成１１年改正前の特許法第１２０条の４第３項において準用する平成６年法律第１１６号による改正前の特許法第１２６条第１項ただし書、第２項及び第３項の規定に適合するので、当該訂正を認める。
　
III．特許異議申立てについて
１．本件発明
　上記したとおり訂正が認められるので、本件請求項１〜３、５〜１２、１５、１６、１９、２０に係る発明は、訂正後の特許請求の範囲の請求項１〜３、５〜１２、１５、１６、１９、２０に記載されたとおりのものである（上記II．３．（２）の項参照）。
　
２．特許異議申立ての理由の概要
　異議申立人は、下記の甲第１号証ないし甲第７号証を提出し、訂正前の本件請求項１〜４、６〜１３、１６、１７、２０、２１に係る発明は、甲第２号証ないし甲第７号証の記載を参酌すると甲第１号証に記載された発明に基づいて当業者が容易に発明をすることができたものであるから、特許法第２９条第２項の規定により特許を受けることができないものであり、これらの請求項に係る特許はこれを取り消すべきものであると主張している。
　
　　　　　　　　　　　　　　　　　記
　甲第１号証　特開昭６３−６１０８３号公報
　甲第２号証　特開昭６３−３０８６号公報
　甲第３号証  大日本インキ化学工業株式会社　大西博之による平成１１
　　　　　　　年９月２０日付け実験成績証明書
　甲第４号証　岡野光治・小林駿介共著「液晶　応用編」（株式会社培風
　　　　　　　館、昭和６０年７月２０日発行）、第１０４〜１０５頁
　甲第５号証  松本正一編著「液晶ディスプレイ技術　−アクティブマト
　　　　　　　リクスＬＣＤ−」（産業図書株式会社、１９９７年１１月
　　　　　　　１４日第２刷発行）、第１６〜１９頁
　甲第６号証　ＪＡＰＡＮ　ＤＩＳＰＬＡＹ　’８６（ＰＲＯＣＥＥＤＩ
　　　　　　　ＮＧＳ　ＯＦ　ＴＨＥ　６ＴＨ　ＩＮＴＥＲＮＡＴＩＯＮ
　　　　　　　ＡＬ　ＤＩＳＰＬＡＹ　ＲＥＳＥＲＣＨ　ＣＯＮＦＥＲＥ
　　　　　　　ＮＣＥ、１９８６年９月３０日〜１０月２日）、６２〜６
　　　　　　　３頁
　甲第７号証　第１３回液晶討論会講演予稿集（社団法人日本化学会、昭
　　　　　　　和６２年９月２５日発行）、第２２６〜２２７頁
　なお、上記甲第３号証には、上記甲第１号証の実施例１、２、及び６、並びに上記甲第２号証の実施例１にそれぞれ記載された液晶混合物について、各化合物の誘電異方性（Δε）、液晶混合物の平均誘電率（ε）及び抵抗値を測定した結果が示されている。また、上記甲第５号証は、本件原出願の出願後に頒布された刊行物である。
　
３．判断
　異議申立人が提出した甲第１号証、甲第２号証、甲第４号証、甲第６号証、甲第７号証、及び甲第３号証は、当審が平成１２年３月１４日付けで通知した取消理由において刊行物１ないし５、及び甲第３号証としてそれぞれ引用されており、また、異議申立人の上記主張も上記取消理由の趣旨と同じである。
　したがって、本件請求項１〜３、５〜１２、１５、１６、１９、２０（訂正前の本件請求項１〜４、６〜１３、１６、１７、２０、２１）に係る発明は、上記「ＩＩ．３．独立特許要件の検討　（４）対比・判断」の項において判断したのと同じ理由により、上記甲第３号証を勘案した上での甲第１号証及び甲第２号証に記載された発明、並びに甲第４号証、甲第６号証、甲第７号証に記載された技術的事項に基づいて当業者が容易に発明をすることができたものとは認められない。
　
IV．むすび
  以上のとおりであるから、特許異議の申立ての理由によっては本件請求項１〜３、５〜１２、１５、１６、１９、２０に係る発明の特許を取り消すことはできない。
　また、他に本件請求項１〜３、５〜１２、１５、１６、１９、２０の発明についての特許を取り消すべき理由を発見しない。
　よって、本件請求項１〜３、５〜１２、１５、１６、１９、２０の発明についての特許は拒絶の査定をしなければならない特許出願に対してされたものと認めないから、結論のとおり決定する。
【異議決定日】
平成１５年８月２７日（２００３．８．２７）
【訂正の要旨】
審決（決定）の【理由】欄参照。
（５４）【発明の名称】
マトリックス液晶表示体
（５７）【特許請求の範囲】
　【請求項１】−フレームと一緒になってセルを形成している、２枚の平面平行の支持板
　−支持板上の個々の画素子をスイッチングするための集積非線型素子、および
　−セル内の、正の誘電異方性を有し、２０℃において
　【化１】
　　
＞
の抵抗値を有するネマティック液晶混合物を有するマトリックス液晶表示体であって、このネマティック液晶混合物は、少なくとも−２０℃〜＋７０℃のネマティック相範囲をもち、２０℃における粘度が３０ｍＰａ．ｓ以下であり、平均誘電率が
　【数１】
であって、そしてこのネマチック液晶混合物は、＋１．５より大きい誘電異方性を有する一種または二種以上の化合物からなる成分Ｂを基材として含有し、この成分Ｂは、式ＩＩａ１〜ＩＩｆ３
　【化２】
　【化３】
〔式ＩＩａ１〜ＩＩｆ３において、Ｒはそれぞれ、９個までの炭素原子を有するｎ−アルキルまたはｎ−アルケニルである。ＹおよびＺは、相互に独立してそれぞれ、ＨまたはＦであり、Ｘは、Ｆ、Ｃｌ、−ＣＦ３−、−ＯＣＦ３または−ＯＣＨＦ２である。〕
で示される化合物よりなる群から選ばれる化合物の一種または二種以上を含有し、成分Ｂの少なくとも一種は、ＸがＦである前記式ＩＩａ１〜ＩＩｆ３で示される化合物であり、成分Ｂはこのネマチック液晶混合物の少なくとも１０重量％であり、成分Ｂ中のニトリルを含有しないフッ素化合物の量が、成分Ｂ全体の８０％より大きく、かつ、前記式ＩＩａ１〜ＩＩｆ３で表わされる化合物の前記成分Ｂ中の量が８０％より大きいことを特徴とする、前記マトリックス液晶表示体。
　【請求項２】式ＩＩａ１〜ＩＩｆ３の化合物において、Ｙ及びＺのうちの少なくとも１つのＹがＦであり、他のＹ及びＺは独立してＨ又はＦであることを特徴とする、請求項１に記載の表示体。
　【請求項３】式ＩＩａ１〜ＩＩｆ３の化合物において、Ｙ及びＺのうちの少なくともＸに隣接するＹがＦであり、他のＹ及びＺは独立してＨ又はＦであることを特徴とする、請求項１又は２に記載の表示体。
　【請求項４】成分Ｂが式ＩＩｄ１〜ＩＩｄ３及び式ＩＩｆ１〜ＩＩｆ３で示される化合物よりなる群から選ばれる化合物を含有することを特徴とする、請求項１〜３のいずれかに記載の表示体。
　【請求項５】液晶混合物が、下記ｂ）及びｃ）で示される成分；
　ｂ）一般式Ｉ
　【化４】
（式中、Ｒ１およびＲ２は、それぞれ相互に独立して、９個までの炭素原子を有するｎ−アルキル、ω−フルオロアルキルまたはｎ−アルケニルであり、
　環Ａ１、Ａ２およびＡ３は、それぞれ相互に独立して、１，４−フェニレン、２−または３−フルオロ−１，４−フェニレン、トランス−１，４−シクロヘキシレンまたは１，４−シクロヘキセニレンであり、
　Ｚ１およびＺ２は、それぞれ相互に独立して、−ＣＨ２ＣＨ２−または単結合であり、そして
　ｍは０、１または２である〕
で示される、−１．５〜＋１．５の誘電異方性を有する化合物の一種または二種以上よりなる液晶成分Ａ、９０重量％までおよび
　ｃ）　−１．５より小さい誘電異方性を有する化合物の一種または二種以上よりなる液晶成分Ｃ、２０重量％まで、
のうち少なくとも１つの成分をさらに含有することを特徴とする、請求項１〜４のいずれかに記載のマトリックス液晶表示体。
　【請求項６】成分Ｂが本質的にニトリルを含有しないフッ素化化合物からなり、該成分中の他の化合物の量が２０％以下であることを特徴とする、請求項１〜５のいずれかに記載の表示体。
　【請求項７】成分Ｂが本質的にニトリルを含有しないフッ素化化合物からなり、該成分中の他の化合物の量が１０％以下であることを特徴とする、請求項１〜６のいずれかに記載の表示体。
　【請求項８】成分Ｂが、式ＩＩａ１〜ＩＩｆ３以外の式ＩＩａ〜ＩＩｆ（式中Ｒは請求項１に記載の意味を有し、環Ａ１、Ａ２およびＡ３は、それぞれ相互に独立して、１，４−フェニレン、２−または３−フルオロ−１，４−フェニレン、２，３−ジフルオロ−１，４−フェニレン、トランス−１，４−シクロヘキシレンまたは１，４−シクロヘキセニレンである）
　【化５】
において、Ｘがシアノである化合物および／または式ＩＩａ〜ＩＩｆにおいて、Ｘが−ＮＣＳ、Ｆ、Ｃｌ、−ＣＦ３、−ＣＨＦ２、−ＯＣＦ３、−ＯＣＨＦ２、−ＯＣＦ２ＣＦ２Ｈまたは−ＯＣ２Ｆ５である化合物をさらに含有しており、そして成分Ｂ中のシアノ化合物の量が０〜５０重量％であることを特徴とする、請求項７に記載の表示体。
　【請求項９】成分Ｂが、式ＩＩａ〜ＩＩｆにおいて、Ｘがシアノである化合物のいずれをも含有しないことを特徴とする、請求項８に記載の表示体。
　【請求項１０】ＸがＦ、Ｃｌ、−ＣＦ３、−ＯＣＦ３、−ＯＣＨＦ２または−ＣＨＦ２であることを特徴とする、請求項７〜９のいずれかに記載の表示体。
　【請求項１１】成分Ａが、式ＩＩ１〜ＩＩ７
　【化６】
（各式中、Ｒ１およびＲ２は、請求項５に記載の意味を有する）
よりなる群から選ばれる化合物の一種または二種以上を含有することを特徴とする、請求項５〜１０のいずれかに記載の表示体。
　【請求項１２】成分Ａが、ＩＩ８〜ＩＩ２０：
　【化７】
（各式中、Ｒ１およびＲ２は、請求項５に記載の意味を有し、そして式ＩＩ８〜ＩＩ１７中に存在する１，４−フェニレン基は、それぞれ相互に独立して、置換基として、１個または２個以上のフッ素を含有していてもよい）
よりなる群から選ばれる化合物の一種または二種以上をさらに含有することを特徴とする、請求項１１に記載の表示体。
　【請求項１３】成分Ａが、ＩＩ２１〜ＩＩ２５：
　【化８】
（各式中、Ｒ１およびＲ２は、請求項５に記載の意味を有し、そしてＩＩ２１〜ＩＩ２５中に存在する１，４−フェニレン基は、それぞれ相互に独立して、また置換基として、１個または２個以上のフッ素を有することができる）
よりなる群から選ばれる化合物の一種または二種以上をさらに含有することを特徴とする、請求項１１または１２のいずれかに記載の表示体。
　【請求項１４】成分ＡがＩＩ２６およびＩＩ２７：
　【化９】
（各式中、ＣｒＨ２ｒ＋１は、７個までの炭素原子を有する直鎖状アルキル基である）よりなる群から選ばれる化合物の一種または二種以上を含有することを特徴とする、請求項５〜１３のいずれかに記載の表示体。
　【請求項１５】液晶混合物が、成分Ａ、成分Ｂおよび成分Ｃに加えて、ＩＩＩおよびＩＶ：
　【化１０】
（各式中、Ｒ１およびＲ２は、請求項５に記載の意味を有する）
よりなる群から選ばれる化合物の一種または二種以上をさらに含有することを特徴とする、請求項５〜１４のいずれかに記載の表示体。
　【請求項１６】液晶混合物が、成分Ａ、成分Ｂおよび成分Ｃに加えて、式
　【化１１】
（式中、Ｒ１およびＲ２は、請求項５に記載の意味を有し、そしてＺ０は単結合、
　【化１２】
で示される化合物の一種または二種以上をさらに含有することを特徴とする、請求項５〜１５のいずれかに記載の表示体。
　【請求項１７】液晶混合物が、成分Ａ、成分Ｂおよび成分Ｃに加えて、ＶおよびＶＩ：
　【化１３】
（各式中、Ｒ１およびＲ２は、請求項５に記載の意味を有する）
よりなる群から選ばれる化合物の一種または二種以上をさらに含有することを特徴とする、請求項５〜１６のいずれかに記載の表示体。
　【請求項１８】液晶混合物が、成分Ａ、成分Ｂおよび成分Ｃに加えて、ＶＩＩ〜ＸＩ：
　【化１４】
　各式中、Ｒ１およびＲ２は、請求項５に記載の意味を有し、そしてｓは０または１である）
よりなる群から選ばれる化合物の一種または二種以上をさらに含有することを特徴とする、請求項５〜１７のいずれかに記載の表示体。
　【請求項１９】液晶混合物が末端シアノ基を有する化合物を含まないことを特徴とする、請求項１〜１５のいずれかに記載の表示体。
　【請求項２０】請求項１〜１９のうちの一項に定義されている組成を有する液晶混合物。
【発明の詳細な説明】
　【０００１】
　本発明はマトリックス液晶表示体に関するものであり、本発明に係るマトリックス液晶表示体は、
−フレームと一緒になってセルを形成している、２枚の平面平行の支持板
−支持板上の個々の画素子をスイッチングするための集積非線型素子、および
−セル内の、正の誘電異方性を有し、２０℃において
　【化１５】
　　
＞
の抵抗値を有するネマティック液晶混合物を有するマトリックス液晶表示体であって、このネマティック液晶混合物は、少なくとも−２０℃〜＋７０℃のネマティック相範囲をもち、２０℃における粘度が３０ｍＰａ．ｓ以下であり、平均誘電率が
　【数２】
であって、そしてこのネマチック液晶混合物は、＋１．５より大きい誘電異方性を有する一種または二種以上の化合物からなる成分Ｂを基材として含有し、この成分Ｂは、式ＩＩａ１〜ＩＩｆ３
　【化１６】
　【化１７】
〔式ＩＩａ１〜ＩＩｆ３において、Ｒはそれぞれ、９個までの炭素原子を有するｎ−アルキルまたはｎ−アルケニルである。ＹおよびＺは、相互に独立してそれぞれ、ＨまたはＦであり、Ｘは、Ｆ、Ｃｌ、−ＣＦ３−、−ＯＣＦ３または−ＯＣＨＦ２である。〕
で示される化合物よりなる群から選ばれる化合物の一種または二種以上を含有し、成分Ｂの少なくとも一種は、ＸがＦである前記式ＩＩａ１〜ＩＩｆ３で示される化合物であり、成分Ｂはこのネマチック液晶混合物の少なくとも１０重量％であり、成分Ｂ中のニトリルを含有しないフッ素化合物の量が、成分Ｂ全体の８０％より大きく、かつ、前記式ＩＩａ１〜ＩＩｆ３で表わされる化合物の前記成分Ｂ中の量が８０％より大きいものである。
　【０００２】
　上記のようなマトリックス液晶表示体（ＭＬＣ表示体）は知られている。たとえば、各画素子をそれぞれのスイッチングするための非線型素子として、アクティブ素子（すなわち、トランジスター）を使用することができる。これは「アクティブマトリックス」と称されており、下記の２種のタイプに分類することができる：
　【０００３】
　１．基体としてのシリコンウェファー上のＭＯＳ（金属酸化物半導体）トランジスター。
　２．基体としてのガラス板上の薄膜トランジスター（ＴＦＴ）。
　タイプ１の場合には、電気光学効果として、動的散乱またはゲスト／ホスト効果が通常、使用される。基体材料として単結晶シリコンが使用されるので、表示体の大きさが制限され、異なる部分表示体をモジュールの形態で一緒に使用しても、その接合に困難が生じる。
　さらに将来性があり、好ましいタイプ２の場合には、電気光学効果として、ＴＮ効果が通常、使用される。これには２種の異なる技術があり、その一つは化合物半導体、たとえばＣｄＳｅなどよりなるＴＦＴであり、他の一つはアモルファスシリコンまたは多結晶質シリコンを基材とするＴＦＴである。この後者の技術は、世界中の開発研究の大きい課題になっている。
　【０００４】
　ＴＦＴマトリックスは、表示体のガラス板の１枚の内側表面上に積層され、そして他の１枚のガラス板は、その内側表面上に透明の対向電極を担持する。画素子電極の大きさに比較して、ＴＦＴは非常に小さく、画像を実質的に干渉しない。この技術ではまた、赤フィルター、緑フィルターおよび青フィルターをモザイク状に配置し、各フィルター要素がスイッチできる画素子に対して向かい合うようにすることにより、充分に満足すべき色を有する画表示体にまで拡大することができる。
　【０００５】
　ＴＦＴ表示体は通常、トランスミッション中に交さした偏光子を有し、そして背後から照射を受けるＴＮセルとして操作する。
　【０００６】
　本発明において、ＭＬＣ表示体の用語は、集積非線型素子を有するマトリックス表示体、すなわち、活性マトリックスとは別に、バリスター（ｖａｒｉｓｔｏｒｓ）またはダイオード（ＭＩＭ＝金属／絶縁体／金属）のようなパッシイブ素子を含有するマトリックス表示体のそれぞれを包含する。
　【０００７】
　このタイプのＭＬＣ表示体は、ＴＶ用途（たとえば、ポータブル型ＴＶ）用に、あるいは自動車および航空機設計における高度情報性表示体用に特に適している。コントラストの角度依存性およびスイッチング時間に関する問題に加えて、ＭＬＣ　表示体においては、液晶混合物の抵抗値が不十分であるという困難が生じる［ＴＯＧＡＳＨＩ，Ｓ．，ＳＥＫＩＧＵＣＨＩ，Ｋ．，ＴＡＮＡＢＥ，Ｈ．，ＹＡＭＡＭＯＴＯ，Ｅ．，ＳＯＲＩＭＡＣＨＩ，Ｋ．，ＴＡＪＩＭＡ，Ｅ．，ＷＡＴＡＮＡＢＥ，Ｈ．，ＳＨＩＭＩＺＵ，Ｈ．によるＰｒｏｃ．Ｅｕｒｏｄｉｓｐｌａｙ　８４，Ｓｅｐｔ．１９８４：Ａ　２１０−２８８　Ｍａｔｒｉｘ　ＬＣＤ　Ｃｏｎｔｒｏｌｌｅｄ　ｂｙ　Ｄｏｕｂｌｅ　Ｓｔａｇｅ　Ｄｉｏｄｅ　Ｒｉｎｇｓ，１４１頁以降、Ｐａｒｉｓ；ＳＴＲＯＭＥＲ，Ｍ．，Ｐｒｏｃ．Ｅｕｒｏｄｉｓｐｌａｙ　８４，Ｓｅｐｔ．１９８４：Ｄｅｓｉｇｎ　ｏｆ　Ｔｈｉｎ　Ｆｉｌｍ　Ｔｒａｎｓｉｓｔｏｒｓ　ｆｏｒ　Ｍａｔｒｉｘ　Ａｄｄｒｅｓｓｉｎｇ　ｏｆ　Ｔｅｌｅｖｉｓｉｏｎ　Ｌｉｑｕｉｄ　Ｃｒｙｓｔａｌ　Ｄｉｓｐｌａｙｓ，１４５頁以降、Ｐａｒｉｓ］。抵抗値を減少させると、ＭＬＣ表示体のコントラストが悪化する。液晶混合物の抵抗値は通常、ＭＬＣ表示体の有効寿命期間にわたる表示体の内側表面の相互作用によって減少するので、受け入れられる有効寿命を得るためには、高い（初期）抵抗は非常に重要である。
　【０００８】
　従って、広い動作温度範囲、短いスイッチング時間および低いしきい電圧と組合せて、非常に高い抵抗値を有するＭＬＣ　表示体に対する要求は依然として高い。
　【０００９】
　本発明の目的は、上記の欠点を有していないか、または少ない程度にしか有しておらず、同時に、非常に高い抵抗値を有するＭＬＣ表示体を提供することにある。
　ここに、この目的が、前記の成分Ａ、成分Ｂおよび成分Ｃ、成分Ｂおよび成分Ｃ、あるいは成分Ｂを基材とするネマティック液晶混合物をこれらの表示素子に使用することによって達成できることが見い出された。
　【００１０】
　従って、本発明は
−フレームと一緒になってセルを形成している、２枚の平面平行の支持板
−支持板上の個々の画素子をスイッチングするための集積非線型素子、および
−セル内の、正の誘電異方性を有し、２０℃において
　【化１８】
　　
＞
の抵抗値を有するネマティック液晶混合物を有するマトリックス液晶表示体であって、このネマティック液晶混合物は、少なくとも−２０℃〜＋７０℃のネマティック相範囲をもち、２０℃における粘度が３０ｍＰａ．ｓ以下であり、平均誘電率が
　【数３】
であって、そしてこのネマチック液晶混合物は、＋１．５より大きい誘電異方性を有する一種または二種以上の化合物からなる成分Ｂを基材として含有し、この成分Ｂは、式ＩＩａ１〜ＩＩｆ３
　【化１９】
　【化２０】
〔式ＩＩａ１〜ＩＩｆ３において、Ｒはそれぞれ、９個までの炭素原子を有するｎ−アルキルまたはｎ−アルケニルである。ＹおよびＺは、相互に独立してそれぞれ、ＨまたはＦであり、Ｘは、Ｆ、Ｃｌ、−ＣＦ３−、−ＯＣＦ３または−ＯＣＨＦ２である。〕
で示される化合物よりなる群から選ばれる化合物の一種または二種以上を含有し、成分Ｂの少なくとも一種は、ＸがＦである前記式ＩＩａ１〜ＩＩｆ３で示される化合物であり、成分Ｂはこのネマチック液晶混合物の少なくとも１０重量％であり、成分Ｂ中のニトリルを含有しないフッ素化合物の量が、成分Ｂ全体の８０％より大きく、かつ、前記式ＩＩａ１〜ＩＩｆ３で表わされる化合物の前記成分Ｂ中の量が８０％より大きい、ＭＬＣ表示体に関する。
　【００１１】
　本発明はまた、特にＭＬＣ表示体で使用される、相当する液晶混合物に関する。しかしながら、これらの混合物はまた、多くの別の用途、たとえばＴＮ、ＳＴＮまたはＯＭＩなどにも適している。
　【００１２】
　式Ｉで示される化合物の代りに、式Ｉにおいて、基Ｒ１および基Ｒ２のうちの一つがｎ−アルキルであり、そして他の一つがｎ−アルコキシである類似化合物を含有するネマティック液晶混合物は、知られており、種々のデザインで市販されている。しかしながら、これらの液晶混合物は、その抵抗値が低くすぎる点で異なっており、その抵抗値はしばしば、２０°で５×１０９〜１．１×１０１１Ωｃｍまたはそれ以下である。対応するＭＬＣ表示体は、いくつかの商業的用途に対して、低く過ぎる抵抗値を有する。
　誘電異方性が小さい場合には、液晶混合物の抵抗値は一般に、高い。これは、大きいΔεを有する混合物中に存在する極性成分がイオンに対して安定化作用を有し、これにより、高導電性または低抵抗がもたらされるためである。驚くべきことに、ここに、平均誘電率
　【数４】
が小さく、かつまた、同時に、液晶混合物の誘電的にニュートラル（Δε＝−１．５〜＋１．５）な成分が、たとえば芳香族に結合しているアルコキシ官能性基またはエステル官能性基などのいずれの官能性基をも含有していない場合には、特に高い抵抗値が得られることが見い出された。誘電的に正
　【数５】
　　（Δε
＞
の成分は通常、末端シアノ基を有する。しかしながら、本発明に係る混合物においては、末端シアノを有する化合物に加えて、末端に−ＮＣＳ、Ｆ、Ｃｌ、−ＣＦ３、−ＣＨＦ２、−ＯＣＦ３、−ＯＣＨＦ２、−ＯＣＦ２ＣＦ２Ｈまたは−ＯＣ２Ｆ５を有する化合物もまた、好ましく使用される。
　【００１３】
　しかしながら、成分Ｂはまた、実質的に、ニトリル含有化合物だけよりなることもでき、これらの化合物の中で、式ＩＩａ〜ＩＩｆにおいて、ＸがＣＮである相当する化合物が好ましい。この場合には、液晶混合物は、実質的に成分Ａ、成分Ｂおよび成分Ｃ、または成分Ａおよび成分Ｂよりなる。
　【００１４】
　特に好ましい液晶混合物としては、ニトリル含有化合物とニトリルを含有していないフッ素化化合物との両方を含有する混合物があげられる。ニトリルを含有していないフッ素化化合物は、好ましくは、式ＩＩａ〜ＩＩｆにおいて、ＸがＦ、Ｃｌ、−ＣＦ３、−ＣＨＦ２、−ＯＣＦ３、−ＯＣＨＦ２、−ＯＣＦ２ＣＦ２Ｈまたは−ＯＣ２Ｆ５である化合物である。
　成分Ｂ中における、ニトリルを含有しない化合物対ニトリル含有化合物の比率は、好ましくは
　【数６】
　　＞１：１、特に＞２：１
である。特に好ましい範囲は２．５：１〜６：１である。
　【００１５】
　しかしながら、非常に特に好ましいものとしては、成分Ｂが実質的に、ニトリルを含有しないフッ素化化合物よりなる液晶混合物があげられる。好ましくは、式ＩＩａ〜ＩＩｆで示される、上記の好ましい化合物を使用する。「実質的」の用語は、相当する成分中の別の化合物の量が
　【数７】
　　（
＜
＜
であることを意味するものと理解する。
　【００１６】
　好ましいものとしてはまた、その成分Ｂがその末端に塩素を有する化合物を含有する液晶混合物があげられる。この種の化合物は当業者に知られており、好ましくは式ＩＩａ〜ＩＩｆにおいて、ＸがＣｌである化合物を包含する。特に好ましい態様において、混合物は、式ＩＩａ〜ＩＩｆにおいて、Ａ２−ＸまたはＡ３−Ｘが
　【００１７】
　【化２１】
であり、ＸがＣＦ３、−ＯＣＦ３、−ＯＣＨＦ２またはＣｌである化合物の一種または二種以上を含有する。さらにまた、成分Ｂはまた、四核状化合物、たとえば式ＩＩｃ〜ＩＩｆにおいて、環Ａ１〜Ａ３のうちの一方が二回、存在する化合物を含有する。
　【００１８】
　特に好ましい態様においては、混合物は末端ニトリルを有する化合物を含有しており、この化合物は成分Ｂ中に、０〜５０重量％の量で存在する。特に好ましいものとして、末端ニトリルを有する化合物のいずれをも含有していない混合物があげられる。驚くべきことに、当該表示体において、−ＯＣＦ３、−ＯＣＨＦ２、−ＯＣＦ２ＣＦ２Ｈまたは−ＯＣ２Ｆ５などのような基は、−ＯＣＨ３または−ＯＣ２Ｈ５に比較して、格別に小さい安定化効果を有することが見い出された。同じことが脂肪族に結合したアルコキシ（式ＩＩＩおよび式ＩＶで示される化合物）の場合にもあてはまる。
　【００１９】
　本発明に係る混合物は、好ましくは２０°において、
　【数８】
　　
＞
の抵抗値を有する。平均εは、好ましくは
　【数９】
　　
＜
＜
である。
　成分Ａ〜Ｃの各化合物の誘電異方性値は、被測定化合物がその分子の長軸に沿って双極を有する場合には、極性混合物（ｐ−トランス−４−プロピルシクロヘキシルベンゾニトリル２４％、ｐ−トランス−４−ペンチルシクロヘキシルベンゾニトリル３６％、ｐ−トランス−４−ヘプチルシクロヘキシルベンゾニトリル２５％、および４−シアノ−４’−（トランス−４−ペンチルシクロヘキシル）ビフェニル１５％を含有する混合物）から、あるいはニュートラル化合物の場合には、ニュートラル混合物（トランス−１−ｐ−エチルフェニル−４−プロピルシクロヘキサン２２％、トランス−１−ｐ−メトキシフェニル−１−プロピルシクロヘキサン２０％、トランス−１−ｐ−エトキシフェニル−４−プロピルシクロヘキサン１５％、４−エチル−４−（トランス−４−プロピルシクロヘキシル）ビフェニル１９％、４−エチル−４’−（トランス−４−ペンチルシクロヘキシル）ビフェニル１４％、４，４’−ビス（トランス−４−プロピルシクロヘキシル）ビフェニル５％および４−（トランス−４−ペンチルシクロヘキシル）−４’−（トランス−４−プロピルシクロヘキシル）ビフェニル５％を含有する混合物）から、２０°において、外挿によって、決定される。
　【００２０】
　本発明に係る液晶混合物は、低い粘度とともに、高い抵抗値を得ることを可能にし、従って、優れたＭＬＣ表示体の製造を可能にする。本発明に係るＭＬＣ表示体は、好ましくはグーチおよびタリイによる透過度の第一最低値で動作する［Ｃ．Ｈ．ＧｏｏｃｈおよびＨ．Ａ．ＴａｒｒｙによるＥｌｅｃｔｒｏｎ．Ｌｅｔｔ．１０，２−４，１９７４；Ｃ．Ｈ．ＧｏｏｃｈおよびＨ．Ａ．ＴａｒｒｙによるＡｐｐｌ．Ｐｈｙｓ．，Ｖｏｌ．８，１５７５−１５８４，１９７５］。この場合には、たとえば特性曲線の高い急峻性およびコントラストの低い角度依存性（西ドイツ国特許明細書３，０２２，８１８）などの特に好ましい電気光学的性質を、類似の表示体と同一のしきい電圧と組合せて有することに加えて、さらに小さい誘電異方性であっても、第二最低値において充分である。これによって、本発明に係る混合物を使用した場合には、第一最低値において、表示体が格別に高い抵抗値を有することができるようになる。
　２０℃における粘度は、好ましくは
　【数１０】
　　
＜
である。ネマティック相範囲は、好ましくは少なくとも７０°、特に少なくとも８０°である。好ましくは、この範囲は少なくとも−２０°から＋７０°まで広げられる。
　【００２１】
　本発明に係るＭＬＣ表示体で使用することができる、式Ｉ〜ＩＶで示される化合物およびそれらの付属式で示される化合物は、それぞれ既知であるか、あるいは既知化合物と同様にして、製造することができる。
　【００２２】
　本発明に従い使用される、好ましい液晶混合物は、式Ｉで示される化合物を全体で、好ましくは１０％〜９０％、特に２０％〜９０％の量で含有する。成分Ｂが主として、強力に誘電的に正のニトリル成分よりなるものではなく、主として、弱い誘電的に正の化合物、たとえば下記にあげるフッ素化化合物だけよりなる場合には、成分Ａは、或る情況の下で、完全に省略することができ、この特別の態様においては、本発明に係る混合物は、独占的に成分Ｂよりなり、そして所望により、成分Ｃを含有する。特に好ましいものとして、成分Ｂが式ＩＩａ〜ＩＩｆ
　【００２３】
　【化２２】
　【００２４】
［各式中、Ｒは９個までの炭素原子を有するｎ−アルキルまたはｎ−アルケニルであり、
　Ｘはシアノ、−ＮＣＳ、Ｆ、Ｃｌ、−ＣＦ３、−ＣＨＦ２、−ＯＣＦ３、−ＯＣＨＦ２、−ＯＣＦ２ＣＦ２Ｈまたは−ＯＣ２Ｆ５であり、そして
　環Ａ１、Ａ２およびＡ３は、それぞれ相互に独立して、１，４−フェニレン、２−または３−フルオロ−１，４−フェニレン、２，３−ジフルオロ−１，４−フェニレン、トランス−１，４−シクロヘキシレンまたは１，４−シクロヘキセニレンである］
で示される化合物よりなる群から選ばれる化合物の一種または二種以上を含有する液晶混合物があげられる。
　【００２５】
　好ましくは、成分Ｂは式ＩＩａ〜ＩＩｆにおいて、Ｘがシアノである化合物および／または式ＩＩａ〜ＩＩｆにおいて、Ｘが−ＮＣＳ、Ｆ、Ｃｌ、−ＣＦ３、−ＣＨＦ２、−ＯＣＦ３、−ＯＣＨＦ２、−ＯＣＦ２ＣＦ２Ｈまたは−ＯＣ２Ｆ５である化合物を含有し、成分Ｂ中のシアノ化合物の量は０〜５０重量％である。
　特に好ましい態様において、成分Ｂは、式ＩＩａ〜ＩＩｆにおいて、Ｘがシアノである化合物のいずれをも含有しない。
　付属式ＩＩａ〜ＩＩｆで示される化合物において、Ｘは好ましくは、Ｆ、Ｃｌ、ＣＦ３、−ＯＣＦ３、−ＯＣＨＦ２または−ＣＨＦ２である。
　【００２６】
　環Ａ１、Ａ２およびＡ３は、それぞれ好ましくは、相互に独立して、トランス−１，４−シクロヘキシレンまたは１，４−フニレンである。好ましい態様において、環Ａ１、Ａ２およびＡ３のうちの一つは、２−または３−フルオロ−１，４　−フェニレン、あるいは２，３−ジフルオロ−１，４−フェニレンである。Ｘに結合している環（すなわち、式ＩＩａおよび式ＩＩｂにおいてはＡ２そして式ＩＩｃ〜ＩＩｆにおいてはＡ３）は好ましくは、１，４−フェニレンであり、この基は非置換であるか、あるいは置換基として、１個または２個のフッ素を有することさえできる。Ａ２−ＸおよびＡ３−Ｘは好ましくは、下記の式（ａ）〜（ｈ）から選ばれる基である：
　【００２７】
　【化２３】
　これらの基の中では、（ａ）、（ｂ）、（ｄ）、（ｆ）、（ｇ）および（ｈ）が特に好ましい。
　【００２８】
　特に好ましい化合物の狹い群を下記にあげる：
　【化２４】
　【００２９】
　【化２５】
　【００３０】
　付属式ＩＩａ１〜ＩＩｆ３において、Ｒはそれぞれ、９個までの炭素原子を有するｎ−アルキルまたはｎ−アルケニルである。ＹおよびＺは、相互に独立してそれぞれ、ＨまたはＦであるが、基Ｙおよび基Ｚのうちの一つまたは二つは好ましくは、フッ素である。しかしながら、Ｘは好ましくは、Ｆ、Ｃｌ、−ＣＦ３−、−ＯＣＦ３または−ＯＣＨＦ２である。
　成分Ｂは好ましくは、本発明に係る混合物の１０％〜１００％、特に２０％〜８０％を構成する。
　【００３１】
　成分Ａは好ましくは、ＩＩ１〜ＩＩ７よりなる群から選ばれる化合物の一種または二種以上を含有する：
　【００３２】
　【化２６】
　【００３３】
（各式中、Ｒ１およびＲ２は請求項５に示されている意味を有する）。
　好適には、成分ＡはＩＩ８〜ＩＩ２０よりなる群から選ばれる化合物の一種または二種以上をさらに含有する：
　【００３４】
　【化２７】
　【００３５】
　【化２８】
　【００３６】
（各式中、Ｒ１およびＲ２は請求項５に示されている意味を有し、そしてＩＩ８　〜ＩＩ１７中に存在する１，４−フェニレン基は、それぞれ相互に独立して、また１個または２個以上のフッ素により置換されていてもよい）。
　さらにまた、成分Ａは好ましくは、ＩＩ２１〜ＩＩ２５よりなる群から選ばれる化合物の一種または二種以上を含有する：
　【００３７】
　【化２９】
　【００３８】
（各式中、Ｒ１およびＲ２は請求項５に示されている意味を有し、そしてＩＩ２１〜ＩＩ２５中に存在する１，４−フェニレン基は、それぞれ相互に独立して、また置換基として、１個または２個以上のフッ素を有していてもよい）。
　さらにまた、成分Ａが、ＩＩ２６およびＩＩ２７よりなる群から選ばれる化合物の一種または二種以上を含有する混合物は好ましい混合物である：
　【００３９】
　【化３０】
　【００４０】
（各式中、ＣｒＨ２ｒ＋１は７個までの炭素原子を有する直鎖状アルキル基である）。
　いくつかの場合には、式
　【化３１】
　（式中、Ｒ１およびＲ２は、請求項５に示されている意味を有し、そしてＺ０は、単結合、−ＣＨ２ＣＨ２、−
　【化３２】
または
　【化３３】
である）
で示される化合物を添加すると、スメクティツク相の抑制に有利であることが証明された。しかしながら、これによって、抵抗値は低下する。実用上の適用に対して最適のパラメーターの組合せを有するようにするために、添加されるべき、これらの化合物の量は、当業者によって容易に決定することができる。通常、１５％より少ない量、特に５〜１０％の量が使用される。
　【００４１】
　さらにまた、成分Ａ、成分Ｂおよび成分Ｃに加えて、ＩＩＩおよびＩＶ：
　【化３４】
（各式中、Ｒ１およびＲ２は前記の意味を有する）
よりなる群から選ばれる化合物の一種または二種以上、および（あるいは）ＶおよびＶＩ
　【００４２】
　【化３５】
（各式中、Ｒ１およびＲ２は前記の意味を有する）
よりなる群から選ばれる化合物の一種または二種以上、および（あるいは）ＶＩＩ〜ＸＩ
　【００４３】
　【化３６】
（各式中、Ｒ１およびＲ２は前記の意味を有し、そしてｓは０または１である）
よりなる群から選ばれる化合物の一種または二種以上、をさらに含有する液晶混合物はまた、好ましい混合物である。
　【００４４】
　本発明に係る混合物中の式ＩＩＩ〜ＸＩで示される化合物の量は下記の表に見い出すことができる：
　　化合物ＩＩＩと化合物ＩＶとの合計　：０％〜４０％、好ましくは１０％〜３０％
　　化合物Ｖと化合物ＶＩとの合計　　　：０％〜４０％、好ましくは５％〜２０％
　　化合物ＶＩＩ〜ＸＩとの合計　　　　：０％〜２０％、好ましくは５％〜１５％。
　【００４５】
　本発明に係る混合物、好ましくは成分Ａ〜Ｃに関して好ましいものとして前記した化合物より実質的になる混合物はさらに、ここでは詳細にあげられていない、別の化合物をさらに含有することができることは言うまでもない。しかしながら、これは、かなりの場合には、さらに好ましくない物性を導く。当業者は、別種の化合物を使用できるか否かを、そしてまた使用できる別種の化合物の量を、容易に決定することができる。
　【００４６】
　偏光子、電極基板および電極よりなり、この電極は表面処理されている、本発明に係るＭＬＣ表示体のデザインはこのタイプの表示体に関して慣用のデザインである。慣用のデザインの定義は、この場合には、非常に広く、ＭＬＣ表示体の全ての修正および変形、特にポリ−ＳｉＴＦＴまたはＭＩＭにもとづくマトリックス表示素子を包含する。
　しかしながら、本発明に係る表示体と従来慣用である、ねじれネマティックセルにもとづく表示体との間の重大な差違は、液晶層の液晶パラメーターの選択にある。
　【００４７】
　本発明に係り使用される液晶混合物の調製は常法で行なう。一般に、少ない方の量で使用される成分の所望量を主要成分を構成する成分中に、有利には高められた温度において、溶解させる。諸成分の有機溶剤中、たとえばアセトン、クロロホルムまたはメタノール中の溶液を混合し、次いで混合した後に、たとえば蒸留により、溶剤を再び除去することもできる。
　これらの誘電体はまた、当業者に知られており、刊行物に記載されている、別の添加剤をまた、含有することができる。たとえば、０〜１５％の多色性着色剤またはカイラルドーピング物質を添加することができる。
　【００４８】
　下記の例は、本発明を説明しようとするものであり、本発明を制限するものではない。本明細書の前記および後記の記載において、温度はいずれも、℃で示されている。パーセンテージは重量による。
　【００４９】
　【例】
例　１（参考例）
　　ｐ−トランス−４−プロピルシクロヘキシルベンゾニトリル　１７％、
　　ｐ−トランス−４−ブチルシクロヘキシルベンゾニトリル　１３％、
　　トランス−１−ｐ−プロピルフェニル−４−ペンチルシクロヘキサン　２２％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　９％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック液晶混合物を含有するＴＦＴタイプのマトリックス液晶表示体は、３×１０１２Ωｃｍの抵抗値を有する。このネマティック混合物は９１°の透明点、２０°で１８ｍＰａ．ｓの粘度、５．０の平均ＤＣおよび０．１１８の光学異方性を有する。
　【００５０】
例　２（参考例）
　　ｐ−トランス−４−プロピルシクロヘキシルベンゾニトリル　１７％、
　　ｐ−トランス−４−ブチルシクロヘキシルベンゾニトリル　１３％、
　　トランス，トランス−４−ペンチル−４’−フルオロメチル−シクロヘキシル−シクロヘキサン　１３％、
　　トランス，トランス−４−プロピル−４’−フルオロメチル−シクロヘキシル−シクロヘキサン　１３％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　７％、
　　４−エチル−４’−（トランス−４−ペンチルシクロヘキシル）−ビフェニル　７％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物は、９３°の透明点、１９ｍＰａ．ｓの粘度、５．４の平均ＤＣ、０．１０７のΔｎおよび２．５×１０１２Ωｃｍの抵抗値を有する。
　【００５１】
例　３
　　ｐ−トランス−４−ペンチルシクロヘキシル−フルオロベンゼン　１０％、
　　トランス−１−ｐ−プロピルフェニル−４−ペンチルシクロヘキサン　１７％、
　　１−［トランス−４−（トランス−４−プロピルシクロヘキシル）−シクロヘキシル］−２−（ｐ−トリフルオロメチルフェニル）−エタン　１０％、
　　１−［トランス−４−（トランス−４−ペンチルシクロヘキシル）−シクロヘキシル］−２−（３，４−ジフルオロフェニル）−エタン　１０％、
　　１−［トランス−４−（トランス−４−プロピルシクロヘキシル）−シクロヘキシル］−２−（３，４−ジフルオロフェニル）−エタン　１０％、
　　１−［トランス−４−（トランス−４−プロピルシクロヘキシル）−シクロヘキシル］−２−（ｐ−トリフルオロメトキシフェニル）−エタン　２０％、
　　１−［トランス−４−（トランス−４−ペンチルシクロヘキシル）−シクロヘキシル］−２−（ｐ−トリフルオロメトキシフェニル）−エタン　２０％、および
　　４−（トランス−４−ペンチルシクロヘキシル）−４’−（トランス−４−プロピルシクロヘキシル）−２−フルオロビフェニル　３％、
よりなるネマティック混合物は、８８°の透明点、１５．２ｍＰａ．ｓの粘度、４．３の平均ＤＣ、０．０７８のΔｎおよび８．６×１０１３Ωｃｍの抵抗値を有する。この混合物は２．７Ｖのしきい電圧において、グーチおよびタリイによる第一最低値で操作するのに特に適している。
　【００５２】
例　４
　　４，４’−ビス−（トランス−４−プロピルシクロヘキシル）−２−フルオロビフェニル　４％、
　　ｐ−トランス−４−ペンチルシクロヘキシル−フルオロベンゼン　１０％、
　　トランス−１−ｐ−プロピルフェニル−４−ペンチルシクロヘキサン　１２％、
　　１−［トランス−４−（トランス−４−プロピルシクロヘキシル）−シクロヘキシル］−２−（ｐ−トリフルオロメチルフェニル）−エタン　１０％、
　　１−［トランス−４−（トランス−４−ペンチルシクロヘキシル）−シクロヘキシル］−２−（３，４−ジフルオロフェニル）−エタン　１０％、
　　１−［トランス−４−（トランス−４−プロピルシクロヘキシル）−シクロヘキシル］−２−（３，４−ジフルオロフェニル）−エタン　１０％、
　　１−［トランス−４−（トランス−４−プロピルシクロヘキシル）−シクロヘキシル］−２−（ｐ−トリフルオロメトキシフェニル）−エタン　２０％、
　　１−［トランス−４−（トランス−４−ペンチルシクロヘキシル）−シクロヘキシル］−２−（ｐ−トリフルオロメトキシフェニル）−エタン　２０％、および
　　４−（トランス−４−ペンチルシクロヘキシル）−４’−（トランス−４−プロピルシクロヘキシル）−２−フルオロビフェニル　４％、
よりなるネマティック混合物は、９１°の透明点、０．０７６のΔｎ、４．２の平均ＤＣおよび７．３×１０１３Ωｃｍの抵抗値を有する。
　【００５３】
例　５（参考例）
　　ｐ−トランス−４−プロピルシクロヘキシルベンゾニトリル　１３％、
　　ｐ−トランス−４−ブチルシクロヘキシルベンゾニトリル　８％、
　　トランス，トランス−４−ペンチル−４’−フルオロメチル−シクロヘキシル−シクロヘキサン　１５％、
　　トランス，トランス−４−プロピル−４’−フルオロメチル−シクロヘキシル−シクロヘキサン　１７％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　８％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物は、９６°の透明点、０．１０３のΔｎ、４．９の平均ＤＣおよび１．０×１０１３Ωｃｍの抵抗値を有する。この混合物は、２．３Ｖのしきい電圧で、グーチおよびタリイによる第一最低値で操作するのに特に適している。
　【００５４】
例　６（参考例）
　　ｐ−トランス−４−プロピルシクロヘキシルベンゾニトリル　１３％、
　　トランス，トランス−４−ペンチル−４’−フルオロメチル−シクロヘキシルシクロヘキサン　１３％、
　　トランス，トランス−４−プロピル−４’−フルオロメチル−シクロヘキシルシクロヘキサン　１５％、
　　トランス，トランス−４−ペンチル−４’−（２−フルオロエチル）−シクロヘキシルシクロヘキサン　１２％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　８％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物は、９９°の透明点、０．０９７のΔｎ、４．１の平均ＤＣおよび７．８×１０１３Ωｃｍの抵抗値を有する。この混合物は、２．９Ｖのしきい電圧で、グーチおよびタリイによる第一最低値で操作するのに特に適する。
　【００５５】
例　７（参考例）
　　ｐ−トランス−４−プロピルシクロヘキシルベンゾニトリル　１６％、
　　トランス，トランス−４−ペンチル−４’−フルオロメチル−シクロヘキシルシクロヘキサン　１３％、
　　トランス，トランス−４−プロピル−４’−フルオロメチル−シクロヘキシルシクロヘキサン　１３％、
　　トランス，トランス−４−ペンチル−４’−（２−フルオロエチル）−シクロヘキシルシクロヘキサン　１１％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　８％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物は、９９．５°の透明点、０．１００のΔｎ、４．２の平均ＤＣおよび７．５×１０１３Ωｃｍの抵抗値を有する。この混合物は、２．７Ｖのしきい電圧で、グーチおよびタリイの第一最低値で操作するのに特に適する。
　【００５６】
例　８（参考例）
　　ｐ−トランス−４−プロピルシクロヘキシルベンゾニトリル　１７％、
　　トランス，トランス−４−ペンチル−４’−フルオロメチル−シクロヘキシルシクロヘキサン　１３％、
　　トランス，トランス−４−プロピル−４’−フルオロメチル−シクロヘキシルシクロヘキサン　１３％、
　　トランス−１−ｐ−プロピルフェニル−４−ペンチルシクロヘキサン　９％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　９％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物は、９３．４°の透明点、０．１０８のΔｎ、４．４の平均ＤＣおよび１．３×１０１３Ωｃｍの抵抗値を有する。２０°における粘度は１８．４ｍＰａ．ｓである。
　【００５７】
例　９（参考例）
　　ｐ−トランス−４−プロピルシクロヘキシルベンゾニトリル　１７％、
　　トランス，トランス−４−ペンチル−４’−フルオロメチル−シクロヘキシルシクロヘキサン　１３％、
　　トランス，トランス−４−プロピル−４’−フルオロメチル−シクロヘキシルシクロヘキサン　１３％、
　　トランス−１−ｐ−プロピルフェニル−４−ペンチルシクロヘキサン　１１％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　８％、
　　４−エチル−４’−（トランス−４−ペンチルシクロヘキシル）−ビフェニル　８％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物は、８９．８°の透明点、０．１０２のΔｎ、４．４の平均ＤＣ、１．５×１０１３Ωｃｍの抵抗値および１８．１ｍＰａ．ｓの粘度を有する。
　【００５８】
例　１０
　　ｐ−トランス−４−プロピルシクロヘキシル−フルオロベンゼン　８％、
　　ｐ−トランス−４−ペンチルシクロヘキシル−フルオロベンゼン　７％、
　　ｐ−トランス−４−ヘキシルシクロヘキシル−フルオロベンゼン　８％、
　　ｐ−トランス−４−ヘプチルシクロヘキシル−フルオロベンゼン　７％、
　　１−［トランス−４−（トランス−４−プロピルシクロヘキシル）−シクロヘキシル］−２−（２，３’，４’−トリフルオロビフェニル−４−イル）−エタン　５％、
　　１−［トランス−４−（トランス−４−ペンチルシクロヘキシル）−シクロヘキシル］−２−（２，３’，４’−トリフルオロビフェニル−４−イル）−エタン　５％、
　　トランス，トランス−１−（ｐ−エチルフェニル）−４−プロピル−シクロヘキシルシクロヘキサン　８％、
　　トランス，トランス−１−（ｐ−プロピルフェニル）−４−ペンチル−シクロヘキシルシクロヘキサン　７％、
　　トランス，トランス−１−（ｐ−フルオロフェニル）−４−プロピル−シクロヘキシルシクロヘキサン　８％、
　　トランス，トランス−１−（ｐ−フルオロフェニル）−４−ペンチル−シクロヘキシルシクロヘキサン　７％、
　　トランス，トランス−１−（ｐ−トリフルオロメトキシフェニル）−４−プロピル−シクロヘキシルシクロヘキサン　６％、
　　トランス，トランス−１−（ｐ−トリフルオロメトキシフェニル）−４−ペンチル−シクロヘキシルシクロヘキサン　４％、
　　トランス，トランス−１−［ｐ−（１，１，２，２−テトラフルオロエトキシ）−フェニル］−４−プロピル−シクロヘキシルシクロヘキサン　６％、
　　トランス，トランス−１−［ｐ−（１，１，２，２−テトラフルオロエトキシ）−フェニル］−４−ペンチル−シクロヘキシルシクロヘキサン　４％、
　　４，４’−ビス−（トランス−４−プロピルシクロヘキシル）−２−フルオロビフェニル　３％、
　　４，４’−ビス−（トランス−４−ペンチルシクロヘキシル）−２−フルオロビフェニル　３％、および
　　４−（トランス−４−ペンチルシクロヘキシル）−４’−（トランス−４−プロピルシクロヘキシル）−２−フルオロビフェニル　４％、
よりなるネマティック混合物は、９２°の透明点、０．０９９のΔｎ、４．１の平均ＤＣ、５．４×１０１３Ωｃｍの抵抗値および僅かに１４ｍＰａ．ｓの粘度を有する。
　【００５９】
例　１１（参考例）
　　ｐ−トランス−４−プロピルシクロヘキシルベンゾニトリル　１０％、
　　トランス−１−ｐ−プロピルフェニル−４−ペンチルシクロヘキサン　２２％、
　　４，４’−ビス−プロピルビフェニル　５％、
　　トランス，トランス−４−プロピル−４’−メチル−シクロヘキシルシクロヘキサン　５％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　１，４−ビス−（トランス−４−プロピルシクロヘキシル）−ベンゼン　５％、
　　４−エチル−４’−（トランス−４−プロピルシクロヘキシル）−ビフェニル　９％、
　　４−エチル−４’−（トランス−４−ペンチルシクロヘキシル）−ビフェニル　９％、
　　１−（トランス−４−プロピルシクロヘキシル）−２−（４’−エチル−２’−フルオロビフェニル−４−イル）−エタン　５％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物は、９５°の透明点、１６ｍＰａ．ｓの粘度、０．１１３のΔｎ、３．８の平均ＤＣおよび７×１０１３Ωｃｍの抵抗値を有する。
　【００６０】
例　１２（参考例）
　　ｐ−トランス−４−プロピルシクロヘキシルベンゾニトリル　１７％、
　　トランス−１−ｐ−プロピルフェニル−４−ペンチルシクロヘキサン　１１％、
　　トランス，トランス−４−ペンチル−４’−フルオロメチル−シクロヘキシルシクロヘキサン　１３％、
　　トランス，トランス−４−プロピル−４’−フルオロメチル−シクロヘキシルシクロヘキサン　１３％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　８％、
　　４−エチル−４’−（トランス−４−ペンチルシクロヘキシル）−ビフェニル　８％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物は、９０°の透明点、１８ｍＰａ．ｓの粘度および０．１０２のΔｎを有する。
　【００６１】
例　１３（参考例）
　　ｐ−トランス−４−プロピルシクロヘキシルベンゾニトリル　１４％、
　　トランス−１−ｐ−フルオロフェニル−４−ペンチルシクロヘキサン　１４％、
　　トランス−１−ｐ−フルオロフェニル−４−ヘプチルシクロヘキサン　１４％、
　　トランス−１−ｐ−プロピルフェニル−４−ペンチルシクロヘキサン　１０％、
　　１−［トランス−４−（トランス−４−プロピルシクロヘキシル）−シクロヘキシル］−２−（ｐ−フルオロフェニル）−エタン　６％、
　　１−［トランス−４−（トランス−４−ペンチルシクロヘキシル）−シクロヘキシル］−２−（ｐ−フルオロフェニル）−エタン　６％、
　　１−［トランス−４−（トランス−４−ペンチルシクロヘキシル）−シクロヘキシル］−２−（ｐ−トリフルオロメチルフェニル）−エタン　５％、
　　４，４’−ビス−（トランス−４−プロピルシクロヘキシル）−ビフェニル　５％、
　　４，４’−ビス−（トランス−４−プロピルシクロヘキシル）−２−フルオロビフェニル　５％、
　　４，４’−ビス−（トランス−４−ペンチルシクロヘキシル）−２−フルオロビフェニル　５％、
　　４，４’−ビス−（トランス−４−ペンチルシクロヘキシル）−ビフェニル　５％、
　　４−（トランス−４−ペンチルシクロヘキシル）−４’−（トランス−４−プロピルシクロヘキシル）−ビフェニル　５％、および
　　４−（トランス−４−ペンチルシクロヘキシル）−４’−（トランス−４−プロピルシクロヘキシル）−２−フルオロビフェニル　６％、
よりなるネマティック混合物は、９５°の透明点、１７ｍＰａ．ｓの粘度および０．１０５のΔｎを有する。
　下記の混合物はＭＬＣ表示体用に極めて適している。
　【００６２】
例　１４
　　１−（トランス−４−ペンチルシクロヘキシル）−２−（４’−フルオロビフェニル−４−イル）−エタン　１０％、
　　トランス−１−ｐ−プロピルフェニル−４−ペンチルシクロヘキサン　１７％、
　　１−［トランス−４−（トランス−４−プロピルシクロヘキシル）−シクロヘキシル］−２−（ｐ−トリフルオロメチルフェニル）−エタン　１０％、
　　１−（トランス−４−ペンチルシクロヘキシル）−２−［トランス−４−（３，４　−ジフルオロフェニル）−シクロヘキシル］−エタン　１０％、
　　１−［トランス−４−（トランス−４−プロピルシクロヘキシル）−シクロヘキシル］−２−（３，４−ジフルオロフェニル）−エタン　１０％、
　　１−［トランス−４−（トランス−４−プロピルシクロヘキシル）−シクロヘキシル］−２−（ｐ−トリフルオロメトキシフェニル）−エタン　２０％、
　　１−［トランス−４−（トランス−４−ペンチルシクロヘキシル）−シクロヘキシル］−２−（ｐ−トリフルオロメトキシフェニル）−エタン　２０％、および
　　４−（トランス−４−ペンチルシクロヘキシル）−４’−（トランス−４−プロピルシクロヘキシル）−２−フルオロビフェニル　３％、
よりなるネマティック混合物を調製する。
　【００６３】
例　１５
　　４，４’−ビス−（トランス−４−プロピルシクロヘキシル）−２−フルオロビフェニル　４％、
　　ｐ−トランス−４−ペンチルシクロヘキシル−フルオロベンゼン　１０％、
　　トランス，トランス−４−プロピル−４’−メトキシメチル−シクロヘキシルシクロヘキサン　１２％、
　　１−［トランス−４−（トランス−４−プロピルシクロヘキシル）−シクロヘキシル］−２−（ｐ−トリフルオロメチルフェニル）−エタン　１０％、
　　１−［トランス−４−（トランス−４−ペンチルシクロヘキシル）−シクロヘキシル］−２−（３，４−ジフルオロフェニル）−エタン　１０％、
　　１−［トランス−４−（トランス−４−プロピルシクロヘキシル）−シクロヘキシル］−２−（３，４−ジフルオロフェニル）−エタン　１０％、
　　１−［トランス−４−（トランス−４−プロピルシクロヘキシル）−シクロヘキシル］−２−（ｐ−トリフルオロメトキシフェニル）−エタン　２０％、
　　１−［トランス−４−（トランス−４−ペンチルシクロヘキシル）−シクロヘキシル］−２−（ｐ−トリフルオロメトキシフェニル）−エタン　２０％、および
　　４−（トランス−４−ペンチルシクロヘキシル）−４’−（トランス−４−プロピルシクロヘキシル）−２−フルオロビフェニル　４％、
よりなるネマティック混合物を調製する。
　【００６４】
例　１６
　　１−（トランス−４−プロピルシクロヘキシル）−２−（ｐ−シアノフェニル）−エタン　１３％、
　　ｐ−［トランス−４−（トランス−４−ペンチルシクロヘキシル）−シクロヘキシル］−ベンゾニトリル　８％、
　　トランス，トランス−４−ペンチル−４’−フルオロメチル−シクロヘキシルシクロヘキサン　１８％、
　　トランス，トランス−４−プロピル−４’−フルオロメチル−シクロヘキシルシクロヘキサン　１７％、
　　１−（トランス−４−プロピルシクロヘキシル）−２−（トランス−４−ペンチルシクロヘキシル）−エタン４％、
　　１−［ｐ−（トランス−４−プロピルシクロヘキシル−フェニル］−２−（トランス−４−ペンチルシクロヘキシル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　８％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物を調製する。
　【００６５】
例　１７
　　ｐ−トランス−４−プロピルシクロヘキシルベンゾニトリル　１３％、
　　トランス，トランス−４−ペンチル−４’−フルオロメチル−シクロヘキシルシクロヘキサン　１３％、
　　トランス，トランス−４−プロピル−４’−フルオロメチル−シクロヘキシルシクロヘキサン　１５％、
　　１−（トランス−４−ペンチルシクロヘキシル）−４−プロピルシクロヘキス−１−エン　１２％、
　　１−［トランス−４−（トランス−４−ペンチルシクロヘキシル）−シクロヘキシル］−４−プロピルシクロヘキス−１−エン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　８％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物を調製する。
　【００６６】
例　１８
　　ｐ−トランス−４−プロピルシクロヘキシルベンゾニトリル　１６％、
　　トランス，トランス−４−ペンチル−４’−フルオロメチル−シクロヘキシルシクロヘキサン　１３％、
　　トランス，トランス−４−プロピル−４’−フルオロメチル−シクロヘキシルシクロヘキサン　１３％、
　　トランス，トランス−４−ペンチル−４’−（２−フルオロエチル）−シクロヘキシルシクロヘキサン　１１％、
　　１−（トランス−４−プロピルシクロヘキシル）−２−（４−ペンチルビフェニル−４’−イル）−エタン　４％、
　　１−［ｐ−（トランス−４−ペンチルシクロヘキシル）−フェニル］−２−（ｐ−プロピルフェニル）−エタン４％、
　　１−（トランス−４−ペンチルシクロヘキシル）−２−［トランス−４−（ｐ−プロピルフェニル）−シクロヘキシル］−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　８％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物を調製する。
　【００６７】
例　１９
　　ｐ−トランス−４−プロピルシクロヘキシルベンゾニトリル　１７％、
　　トランス，トランス−４−ペンチル−４’−エトキシ−シクロヘキシルシクロヘキサン　１３％、
　　トランス，トランス−４−プロピル−４’−フルオロメチル−シクロヘキシルシクロヘキサン　１３％、
　　トランス−１−ｐ−プロピルフェニル−４−ペンチルシクロヘキサン　９％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　９％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物を調製する。
　【００６８】
例　２０
　　ｐ−トランス−４−プロピルシクロヘキシルベンゾニトリル　１７％、
　　トランス，トランス−４−ペンチル−４’−メトキシ−シクロヘキシルシクロヘキサン　１３％、
　　トランス，トランス−４−プロピル−４’−プロポキシ−シクロヘキシルシクロヘキサン　１３％、
　　トランス−１−ｐ−プロピルフェニル−４−ペンチルシクロヘキサン　１１％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　８％、
　　４−エチル−４’−（トランス−４−ペンチルシクロヘキシル）−ビフェニル　８％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物を調製する。
　【００６９】
例　２１
　　ｐ−トランス−４−プロピルシクロヘキシルベンゾニトリル　１７％、
　　ｐ−トランス−４−ブチルシクロヘキシルベンゾニトリル　１３％、
　　トランス−１−ｐ−プロピルフェニル−４−ペンチルシクロヘキサン　２２％、
　　１−（トランス−４−プロピルシクロヘキシル）−２−（４−エチル−２，３　−ジフルオロビフェニル−４’−イル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　４−エチル−４’−（トランス−４−プロピルシクロヘキシル）−ビフェニル　９％、
　　４−エチル−４’−（トランス−４−ペンチルシクロヘキシル）−ビフェニル　９％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック液晶混合物を調製する。
　【００７０】
例　２２
　　ｐ−トランス−４−プロピルシクロヘキシルベンゾニトリル　１５％、
　　ｐ−トランス−４−ブチルシクロヘキシルベンゾニトリル　１１％、
　　トランス，トランス−４−ペンチル−４’−フルオロメチル−シクロヘキシルシクロヘキサン　１１％、
　　トランス，トランス−４−プロピル−４’−フルオロメチル−シクロヘキシルシクロヘキサン　１１％、
　　１−［トランス−４−（トランス−４−プロピルシクロヘキシル）−シクロヘキシル］−２−（ｐ−メチルフェニル）−エタン　４％、
　　１−［トランス−４−（トランス−４−プロピルシクロヘキシル）−シクロヘキシル］−２−（ｐ−エチルフェニル）−エタン　４％、
　　１−［トランス−４−（トランス−４−プロピルシクロヘキシル）−シクロヘキシル］−２−（ｐ−プロピルフェニル）−エタン　４％、
　　１−［トランス−４−（トランス−４−プロピルシクロヘキシル）−シクロヘキシル］−２−（ｐ−ペンチルフェニル）−エタン　４％、
　　２−ｐ−フルオロフェニル−５−ヘキシルピリミジン４％、
　　２−ｐ−フルオロフェニル−５−ペンチルピリジン４％、
　　４−エチル−４’−（トランス−４−プロピルシクロヘキシル）−ビフェニル　７％、
　　４−エチル−４’−（トランス−４−ペンチルシクロヘキシル）−ビフェニル　７％、
　　４，４’−ビス−（トランス−４−プロピルシクロヘキシル）−２−フルオロビフェニル　４％、
　　４，４’−ビス−（トランス−４−ペンチルシクロヘキシル）−２−フルオロビフェニル　４％、および
　　４−（トランス−４−ペンチルシクロヘキシル）−４’−（トランス−４−プロピルシクロヘキシル）−２−フルオロビフェニル　６％、
よりなるネマティック混合物を調製する。
　【００７１】
例　２３
　　ｐ−トランス−４−プロピルシクロヘキシルベンゾニトリル　１４％、
　　ｐ−トランス−４−ペンチルシクロヘキシル−フルオロベンゼン　１０％、
　　ｐ−トランス−４−ヘプチルシクロヘキシル−フルオロベンゼン　１０％、
　　ｐ−トランス−４−ペンチルシクロヘキシル−ジフルオロメトキシベンゼン　２０％、
　　１−［トランス−４−（トランス−４−プロピルシクロヘキシル）−シクロヘキシル］−２−（ｐ−フルオロフェニル）−エタン　６％、
　　１−［トランス−４−（トランス−４−ペンチルシクロヘキシル）−シクロヘキシル］−２−（ｐ−フルオロフェニル）−エタン　６％、
　　１−［トランス−４−（トランス−４−プロピルシクロヘキシル）−シクロヘキシル］−２−（ｐ−プロピルフェニル）−エタン　５％、
　　４，４’−ビス−（トランス−４−プロピルシクロヘキシル）−ビフェニル　５％、
　　４，４’−ビス−（トランス−４−ペンチルシクロヘキシル）−ビフェニル　４％、
　　４，４’−ビス−（トランス−４−ペンチルシクロヘキシル）−２−フルオロビフェニル　５％、
　　４，４’−ビス−（トランス−４−プロピルシクロヘキシル）−２−フルオロビフェニル　５％、
　　４−（トランス−４−ペンチルシクロヘキシル）−４’−（トランス−４−プロピルシクロヘキシル）−ビフェニル　５％、および
　　４−（トランス−４−ペンチルシクロヘキシル）−４’−（トランス−４−プロピルシクロヘキシル）−２−フルオロビフェニル　５％、
よりなるネマティック混合物は、９３°の透明点、１７ｍＰａ．ｓの粘度、０．１０５のΔｎおよび高い抵抗値を有する。
　【００７２】
例　２４
　　ｐ−トランス−４−ペンチルシクロヘキシル−フルオロベンゼン　１０％、
　　ｐ−トランス−４−ヘキシルシクロヘキシル−フルオロベンゼン　１０％、
　　ｐ−トランス−４−ヘプチルシクロヘキシル−フルオロベンゼン　１０％、
　　ｐ−［トランス−４−（トランス−４−プロピルシクロヘキシル）−シクロヘキシル］−トリフルオロメトキシベンゼン　２０％、
　　１−［トランス−４−（トランス−４−プロピルシクロヘキシル）−シクロヘキシル］−２−（ｐ−トリフルオロメチルフェニル）−エタン　１０％、
　　１−［トランス−４−（トランス−４−プロピルシクロヘキシル）−シクロヘキシル］−２−（ｐ−トリフルオロメトキシフェニル）−エタン　１０％、
　　１−［トランス−４−（トランス−４−ペンチルシクロヘキシル）−シクロヘキシル］−２−（ｐ−トリフルオロメトキシフェニル）−エタン　２０％、および
　　４−トリフルオロメトキシ−４’−（トランス−４−ペンチルシクロヘキシル）−ビフェニル　１０％、
よりなるネマティック混合物は、８０°の透明点、０．０７９のΔｎ、２．２７ボルトのしきい電圧Ｖ（１０／０／２０）および非常に小さい粘度を有する。
　【００７３】
例　２５
　　ｐ−トランス−４−プロピルシクロヘキシル−トリフルオロメトキシベンゼン　２５％、
　　４−トリフルオロメトキシ−４’−（トランス−４−ペンチルシクロヘキシル）−ビフェニル　２０％、
　　ｐ−［トランス−４−（トランス−４−プロピルシクロヘキシル）−シクロヘキシル］−トリフルオロメトキシベンゼン　１５％、
　　１−［トランス−４−（トランス−４−プロピルシクロヘキシル）−シクロヘキシル］−２−（ｐ−トリフルオロメトキシフェニル）−エタン　２０％、および
　　１−［トランス−４−（トランス−４−ペンチルシクロヘキシル）−シクロヘキシル］−２−（ｐ−トリフルオロメトキシフェニル）−エタン　２０％、
よりなるネマティック混合物は、５４°の透明点、０．０８８のΔｎ、２．１８ボルトのしきい電圧Ｖ（１０／０／２０）および非常に小さい粘度を有する。
　【００７４】
例　２６
　　ｐ−トランス−４−ペンチルシクロヘキシル−フルオロベンゼン　１０％、
　　ｐ−トランス−４−ヘキシルシクロヘキシル−フルオロベンゼン　１０％、
　　ｐ−トランス−４−ヘキシルシクロヘキシル−ジフルオロメトキシベンゼン　１２％、
　　１−［トランス−４−（トランス−４−プロピルシクロヘキシル）−シクロヘキシル］−２−（ｐ−フルオロフェニル）−エタン　１０％、
　　１−［トランス−４−（トランス−４−ペンチルシクロヘキシル）−シクロヘキシル］−２−（ｐ−フルオロフェニル）−エタン　１１％、
　　１−［トランス−４−（トランス−４−プロピルシクロヘキシル）−シクロヘキシル］−２−（ｐ−トリフルオロメトキシフェニル）−エタン　１１％、
　　１−［トランス−４−（トランス−４−ペンチルシクロヘキシル）−シクロヘキシル］−２−（ｐ−トリフルオロメトキシフェニル）−エタン　１１％、
　　１−［トランス−４−（トランス−４−プロピルシクロヘキシル）−シクロヘキシル］−２−（ｐ−トリフルオロメチルフェニル）−エタン　１１％、
　　ｐ−［トランス−４−（トランス−４−プロピルシクロヘキシル）−シクロヘキシル］−トリフルオロメトキシベンゼン　１０％、および
　　４，４’−ビス−（トランス−４−ペンチルシクロヘキシル）−ビフェニル　４％、
よりなるネマティック混合物は、８７°の透明点、０．０７９８のΔｎ、＋６．５の誘電異方性、２．２５ボルトのしきい電圧Ｖ（１０／０／２０）および非常に小さい粘度を有する。
　【００７５】
例　２７
　　ｐ−トランス−４−プロピルシクロヘキシル−トリフルオロメトキシベンゼン　１０％、
　　ｐ−トランス−４−プロピルシクロヘキシル−ジフルオロメトキシベンゼン　１０％、
　　１−［トランス−４−（トランス−４−ペンチルシクロヘキシル）−シクロヘキシル］−２−（ｐ−トリフルオロメチルフェニル）−エタン　１０％、
　　１−［トランス−４−（トランス−４−プロピルシクロヘキシル）−シクロヘキシル］−２−（ｐ−フルオロフェニル）−エタン　１０％、
　　１−［トランス−４−（トランス−４−ペンチルシクロヘキシル）−シクロヘキシル］−２−（ｐ−フルオロフェニル）−エタン　１０％、
　　１−［トランス−４−（トランス−４−プロピルシクロヘキシル）−シクロヘキシル］−２−（ｐ−トリフルオロメトキシフェニル）−エタン　１０％、
　　１−［トランス−４−（トランス−４−ペンチルシクロヘキシル）−シクロヘキシル］−２−（ｐ−トリフルオロメトキシフェニル）−エタン　１５％、
　　１−［トランス−４−（トランス−４−プロピルシクロヘキシル］−シクロヘキシル］−２−（ｐ−トリフルオロメチルフェニル）−エタン　１０％、
　　ｐ−［トランス−４−（トランス−４−ペンチルシクロヘキシル）−シクロヘキシル］−トリフルオロメトキシベンゼン　１０％、および
　　４−トリフルオロメトキシ−４’−（トランス−４−ペンチルシクロヘキシル）−ビフェニル　５％、
よりなるネマティック混合物は、８１°の透明点、０．０７９５のΔｎ、２．４７ボルトのしきい電圧Ｖ（１０／０／２０）および非常に小さい粘度を有する。
　【００７６】
例　２８
　　ｐ−トランス−４−プロピルシクロヘキシル−トリフルオロメトキシベンゼン　１０％、
　　ｐ−トランス−４−ペンチルシクロヘキシル−ジフルオロメトキシベンゼン　２５％、
　　ｐ−［トランス−４−（トランス−４−プロピルシクロヘキシル）−シクロヘキシル］−トリフルオロメトキシベンゼン　１５％、
　　１−［トランス−４−（トランス−４−プロピルシクロヘキシル）−シクロヘキシル］−２−（ｐ−トリフルオロメトキシフェニル）−エタン　１５％、
　　１−［トランス−４−（トランス−４−プロピルシクロヘキシル）−シクロヘキシル］−２−（ｐ−トリフルオロメチルフェニル）−エタン　１５％、および
　　４−トリフルオロメトキシ−４’−トランス−４−ペンチルシクロヘキシルビフェニル　２０％、
よりなるネマティック混合物は、７１°の透明点、０．０８７８のΔｎ、＋６．１のΔε、２．０９ボルトのしきい電圧Ｖ（１０／０／２０）および２０℃で１２ｍＰａ．ｓの粘度を有する。
　【００７７】
例　２９
　　ｐ−トランス−４−ペンチルシクロヘキシル−フルオロベンゼン　１０％、
　　ｐ−トランス−４−ヘキシルシクロヘキシル−フルオロベンゼン　１５％、
　　ｐ−トランス−４−ヘプチルシクロヘキシル−フルオロベンゼン　１５％、
　　ｐ−［トランス−４−（トランス−４−プロピルシクロヘキシル）−シクロヘキシル］−トリフルオロメトキシベンゼン　２０％、
　　１−［トランス−４−（トランス−４−プロピルシクロヘキシル）−シクロヘキシル］−２−（ｐ−トリフルオロメトキシフェニル）−エタン　２０％、および
　　１−［トランス−４−（トランス−４−ペンチルシクロヘキシル）−シクロヘキシル］−２−（ｐ−トリフルオロメトキシフェニル）−エタン　２０％、
よりなるネマティック混合物は、６５°の透明点、２０°で１１ｍＰａ．ｓの粘度、０．０７４のΔｎ、＋５．６のΔεおよび２．０６ボルトのしきい電圧Ｖ（１０／０／２０）を有する。
　【００７８】
　例３０〜５８の混合物の組成を以下に示す。各化合物は下記のとおりのコード番号で表わす：
　【００７９】
　　ＰＣＨ−３０１　：トランス−１−ｐ−メトキシフェニル−４−プロピルシクロヘキサン
　　ＣＣＨ−３０１　：トランス，トランス−４−メトキシ−４’−プロピルシクロヘキシルシクロヘキサン
　　ＣＢＣ−３３Ｆ　：４，４’−ビス−（トランス−４−プロピルシクロヘキシル）−２−フルオロビフェニル
　　ＣＢＥ−５５Ｆ　：４，４’−ビス−（トランス−４−ペンチルシクロヘキシル）−２−フルオロビフェニル
　　ＣＢＣ−５３Ｆ　：４−（トランス−４−ペンチルシクロヘキシル）−４’−（　　　　　　　　トランス−４−プロピルシクロヘキシル）−２−フルオロビフ　　　　　　　　ェニル
　【００８０】
　　ＣＢＣ−３３　：４，４’−ビス−（トランス−４−プロピルシクロヘキシル）−ビフェニル
　　ＣＢＣ−５５　：４，４’−ビス−（トランス−４−ペンチルシクロヘキシル）−ビフェニル
　　ＣＢＣ−５３　：４−（トランス−４−ペンチルシクロヘキシル）−４’−（トランス−４−プロピルシクロヘキシル）−ビフェニル
　　ＥＣＣＰ−３３　：１−［トランス−４−（トランス−４−プロピルシクロヘキシル）−シクロヘキシル］−２−（ｐ−プロピルフェニル）−エタン
　　ＣＣＨ−５１Ｆ　：トランス，トランス−４−フルオロメチル−４’−ペンチルシクロヘキシルシクロヘキサン
　　ＣＣＨ−３１Ｆ　：トランス，トランス−４−フルオロメチル−４’−プロピルシクロヘキシルシクロヘキサン
　　ＰＴＰ−１０２　：４−メチルー４’−エトキシ−トラン
　【００８１】
　　ＰＴＰ−２０１　：４−メトキシ−４’−エチル−トラン
　　ＣＰＴＰ−３０１：４−（トランス−４−プロピルシクロヘキシル）−４’−メトキシ−トラン
　　ＣＰＴＰ−３０２：４−（トランス−４−プロピルシクロヘキシル）−４’−エトキシ−トラン
　　ＣＰＴＰ−３０３：４−（トランス−４−プロピルシクロヘキシル）−４’−プロポキシ−トラン
　　ＰＣＨ−５Ｆ　：トランス−１−ｐ−フルオロフェニル−４−ペンチルシクロヘキサン
　【００８２】
　　ＰＣＨ−６Ｆ　：トランス−１−ｐ−フルオロフェニル−４−ヘキシルシクロヘキサン
　　ＰＣＨ−７Ｆ　：トランス−１−ｐ−フルオロフェニル−４−ヘプチルシクロヘキサン
　　ＥＰＣＨ−２０ＣＦ３：１−（トランス−４−エチルシクロヘキシル）−２−（ｐ−トリフルオロメトキシフェニル）−エタン
　　ＥＰＣＨ−３０ＣＦ３：１−（トランス−４−プロピルシクロヘキシル）−２−（ｐ−トリフルオロメトキシフェニル）−エタン
　　ＥＰＣＨ−５０ＣＦ３：１−（トランス−４−ペンチルシクロヘキシル）−２−（ｐ−トリフルオロメトキシフェニル）−エタン
　【００８３】
　　ＥＰＣＨ−７０ＣＦ３：１−（トランス−４−ヘプチルシクロヘキシル）−２−（ｐ−トリフルオロメトキシフェニル）−エタン
　　ＰＣＨ−３０ＣＦ３：トランス−１−ｐ−トリフルオロメトキシフェニル−４−プロピルシクロヘキサン
　　ＰＣＨ−５０ＣＦ３：トランス−１−ｐ−トリフルオロメトキシフェニル−４−ペンチルシクロヘキサン
　　ＥＣＣＰ−３０ＣＦ３：１−［トランス−４−（トランス−４−プロピルシクロヘキシル）−シクロヘキシル］−２−（ｐ−トリフルオロメトキシフェニル）−エタン
　　ＥＣＣＰ−５０ＣＦ３：１−［トランス−４−（トランス−４−ペンチルシクロヘキシル）−シクロヘキシル］−２−（ｐ−トリフルオロメトキシフェニル）−エタン
　【００８４】
　　ＣＣＰ−２０ＣＦ３：ｐ−［トランス−４−（トランス−４−エチルシクロヘキシル）−シクロヘキシル］−トリフルオロメトキシベンゼン
　　ＣＣＰ−３０ＣＦ３：ｐ−［トランス−４−（トランス−４−プロピルシクロヘキシル）−シクロヘキシル］−トリフルオロメトキシベンゼン
　　ＣＣＰ−４０ＣＦ３：ｐ−［トランス−４−（トランス−４−ブチルシクロヘキシル）−シクロヘキシル］−トリフルオロメトキシベンゼン
　　ＣＣＰ−５０ＣＦ３：ｐ−［トランス−４−（トランス−４−ペンチルシクロヘキシル）−シクロヘキシル］−トリフルオロメトキシベンゼン
　　ＢＣＨ−３０ＣＦ３：４−トリフルオロメトキシ−４’−（トランス−４−プロピルシクロヘキシル）−ビフェニル
　【００８５】
　　ＥＣＣＰ−３Ｆ．Ｆ　：１−［トランス−４−（トランス−４−プロピルシクロヘキシル）−シクロヘキシル］−２−（３，４−ジフルオロフェニル）−エタン
　　ＥＣＣＰ−５Ｆ．Ｆ　：１−［トランス−４−（トランス−４−ペンチルシクロヘキシル）−シクロヘキシル］−２−（３，４−ジフルオロフェニル）−エタン
　　ＣＣＰ−３Ｆ．Ｆ：４−［トランス−４−（トランス−４−プロピルシクロヘキシル）−シクロヘキシル］−１，２−ジフルオロベンゼン
　　ＣＣＰ−５Ｆ．Ｆ：４−［トランス−４−（トランス−４−ペンチルシクロヘキシル）−シクロヘキシル］−１，２−ジフルオロベンゼン
　　ＣＣＰ−３Ｆ　：４−［トランス−４−（トランス−４−プロピルシクロヘキシル）−シクロヘキシル］−フルオロベンゼン
　【００８６】
　　ＥＣＣＰ−３Ｆ　：１−［トランス−４−（トランス−４−プロピルシクロヘキシル）−シクロヘキシル］−２−（ｐ−フルオロフェニル）−エタン
　　ＥＣＣＰ−５Ｆ　：１−［トランス−４−（トランス−４−ペンチルシクロヘキシル）−シクロヘキシル］−２−（ｐ−フルオロフェニル）−エタン
　　ＣＰ−３Ｆ　　：ｐ−フルオロフェニルトランス−４−（トランス−４−プロピルシクロヘキシル）−シクロヘキサンカルボキシレート
　　ＣＰ−５Ｆ　　：ｐ−フルオロフェニルトランス−４−（トランス−４−ペンチルシクロヘキシル）−シクロヘキサンカルボキシレート
　【００８７】
　　ＰＹＰ−５Ｆ　：２−ｐ−フルオロフェニル−５−ペンチルピリミジン
　　ＰＹＰ−６Ｆ　：２−ｐ−フルオロフェニル−５−ヘキシルピリミジン
　　ＰＹＰ−７Ｆ　：２−ｐ−フルオロフェニル−５−ヘプチルピリミジン
　　ＰＹＰ−３０ＣＦ３：２−ｐ−トリフルオロメトキシフェニル−５−プロピルピリミジン
　　ＰＹＰ−５０ＣＦ３：２−ｐ−トリフルオロメトキシフェニル−５−ペンチルピリミジン
　　ＰＹＰ−７０ＣＦ３：２−ｐ−トリフルオロメトキシフェニル−５−ヘプチルピリミジン
　【００８８】
　　ＰＣＨ−３　　：ｐ−トランス−４−プロピルシクロヘキシル−ベンゾニトリル
　　ＰＣＨ−４　　：ｐ−トランス−４−ブチルシクロヘキシル−ベンゾニトリル
　　ＰＣＨ−５　　：ｐ−トランス−４−ペンチルシクロヘキシル−ベンゾニトリル
　　ＥＣＣＰ−３　：１−［トランス−４−（トランス−４−プロピルシクロヘキシル）−シクロヘキシル］−２−（ｐ−シアノフェニル）−エタン
　　ＥＣＣＰ−３ＣＦ３：１−［トランス−４−（トランス−４−プロピルシクロヘキシル）−シクロヘキシル］−２−（ｐ−トリフルオロメチルフェニル）−エタン
　【００８９】
　　ＥＣＣＰ−５ＣＦ３：１−［トランス−４−（トランス−４−ペンチルシクロヘキシル）−シクロヘキシル］−２−（ｐ−トリフルオロメチルフェニル）−エタン
　　ＰＹＰ−５Ｎ．Ｆ：２−（３−フルオロ−４−シアノフェニル）−５−ペンチルピリミジン
　　ＰＹＰ−７Ｎ．Ｆ：２−（３−フルオロ−４−シアノフェニル）−５−ヘプチルピリミジン
　　ＰＣＨ−３０ＣＦ２：トランス−１−ｐ−ジフルオロメトキシフェニル−４−プロピルシクロヘキサン
　　ＰＣＨ−５０ＣＦ２：トランス−１−ｐ−ジフルオロメトキシフェニル−４−ペンチルシクロヘキサン
　　ＰＣＨ−５３　：トランス−１−ｐ−プロピルフェニル−４−ペンチルシクロヘキサン
　【００９０】
　【表１】
　【００９１】
　【表２】
　【００９２】
　【表３】
　【００９３】
　【表４】
　【００９４】
　【表５】
　【００９５】
　【表６】
　【００９６】
　【表７】
　【００９７】
　【表８】
　例３０〜５８からの混合物の物性を次表にまとめて示す：
　【００９８】
　【表９】
　【００９９】
　【表１０】
　本発明に係る、さらに別の混合物を下記にあげる：
　【０１００】
　【表１１】
　【０１０１】
　【表１２】
　【０１０２】
　【表１３】
　【０１０３】
　【表１４】
　【０１０４】
　【表１５】
　【０１０５】
　【表１６】
　【０１０６】
　【表１７】
　【０１０７】
　本発明に係る液晶混合物は、成分Ｂおよび、存在する場合には、成分Ａおよび成分Ｃ、に加えて、さらに別の添加剤、たとえばカイラルドーピング物質、種々のパラメーターを変えるための等方性添加剤、多色性染料などを含有することができる。成分Ａ、成分Ｂおよび成分Ｃは好ましくは、主として前記にあげた化合物よりなる（すなわち、これらの成分の５０％以上、特に６０％以上）。しかしながら、好ましい態様において、成分Ａ、成分Ｂおよび成分Ｃは前記の化合物よりなる（すなわち、これらの成分の８０％以上、特に１００％）。